(57)【特許請求の範囲】
【請求項１】
式（Ａ−ＩＩ）で表される化合物。
【化１】
0006662631.tif 000064
［式（Ａ−ＩＩ）において、
環Ｚ3及び環Ｚ4は、互いに独立に、置換基を有していてもよい芳香族環を表す。
Ｒa1は、置換基を有していてもよい炭素数１〜２０の飽和炭化水素基を表し、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又はＮＨＣＯ−で置換されていてもよい。ただし、隣接する−ＣＨ2−が同時に同種の基に置換されることはなく、また末端の−ＣＨ2−が置換されることもない。
Ｒa10及びＲa11は、互いに独立に、置換基を有していてもよい炭素数６〜１８の芳香族炭化水素基を表す。
Ｒa12及びＲa13は、互いに独立に、水素原子、ハロゲン原子又は置換基を有していてもよい炭素数１〜６の脂肪族炭化水素基を表すか、１個のＲa12と１個のＲa13とが互いに結合して炭素数２〜６の２価の脂肪族炭化水素基を表す。
Ｒ11は、水素原子、炭素数１〜２０の飽和炭化水素基又は炭素数７〜１０のアラルキル基を表す。
Ｘa1-は、含ホウ素アニオン、含アルミニウムアニオン、含フッ素アニオン、又は、タングステン、モリブデン、ケイ素及びリンからなる群より選ばれる少なくとも１つの元素と酸素とを必須元素として含有するアニオンを表す。
ａ１は１〜２０の整数を表す。
ｐ１及びｐ２は、０〜２の整数を表す。]
【請求項２】
式（Ａ−ＩＩ）において、
環Ｚ3及び環Ｚ4は、互いに独立に、置換基を有していてもよいフェニル基を表し、
Ｒa12及びＲa13は、互いに独立に、置換基を有していてもよい炭素数１〜６の脂肪族炭化水素基を表し、
ｐ１及びｐ２は、２を表す請求項１記載の化合物。
【請求項３】
Ｘa1-が、含フッ素アニオン、或いは、タングステン、モリブデン、ケイ素及びリンからなる群より選ばれる少なくとも１つの元素と、酸素とを必須元素として含有するアニオンである請求項１または２に記載の化合物。
【請求項４】
Ｒa1が、無置換の炭素数１〜２０の飽和炭化水素基である請求項１〜３のいずれか１項に記載の化合物。
【請求項５】
請求項１〜４のいずれか１項に記載の化合物と溶剤（Ｅ）とを含む着色分散液。
【請求項６】
請求項１〜４のいずれか１項に記載の化合物、樹脂（Ｂ）、重合性化合物（Ｃ）、重合開始剤（Ｄ）及び溶剤（Ｅ）を含む着色硬化性樹脂組成物。
【請求項７】
請求項６記載の着色硬化性樹脂組成物から形成されたカラーフィルタ。
【請求項８】
請求項７記載のカラーフィルタを含む表示装置。
【発明の詳細な説明】
【技術分野】
【０００１】
本発明は、新規化合物及び着色硬化性樹脂組成物に関する。
【背景技術】
【０００２】
特許文献１は、トリアリールメタン系塩基性染料とそのカウンタ化合物とからなる造塩化合物が記載されている。
【先行技術文献】
【特許文献】
【０００３】
【特許文献１】特開２０１４−１７００９８号公報
【発明の概要】
【発明が解決しようとする課題】
【０００４】
特許文献１に記載のトリアリールメタン系の化合物では、耐熱性等について既に様々な研究が行なわれているものの、これ以外の化合物では、耐熱性に関する研究は未だ十分とは言えない。
【課題を解決するための手段】
【０００５】
本発明は、以下の発明を含む。
［１］式（Ａ−Ｉ）で表される化合物。
【０００６】
【化１】
0006662631.tif 000002
【０００７】
［式（Ａ−Ｉ）中、
環Ｚ1及び環Ｚ2は、互いに独立に、置換基を有していてもよい複素環又は置換基を有していてもよい芳香族環を表し、環Ｚ1及び／又は環Ｚ2は、オニウム化した窒素原子を有する。
Ｒa1は、置換基を有していてもよい炭素数１〜２０の飽和炭化水素基を表し、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又はＮＨＣＯ−で置換されていてもよい。ただし、隣接する−ＣＨ2−が同時に同種の基に置換されることはなく、また末端の−ＣＨ2−が置換されることもない。
Ｒ11は、水素原子、炭素数１〜２０の飽和炭化水素基又は炭素数７〜１０のアラルキル基を表す。
Ｘa1-は、含ホウ素アニオン、含アルミニウムアニオン、含フッ素アニオン、並びに、タングステン、モリブデン、ケイ素及びリンからなる群より選ばれる少なくとも１つの元素と酸素とを必須元素として含有するアニオンを表す。
ａ１は１〜２０の整数を表す。
ｎは、環Ｚ1及び／又は環Ｚ2のオニウム化した窒素原子に起因するプラスの電荷と等しくなるように定められる。］
［２］式（Ａ−１）で表される化合物が、式（Ａ−ＩＩ）で表される化合物又は式（Ａ−ＩＩＩ）で表される化合物である［１］記載の化合物。
【０００８】
【化２】
0006662631.tif 000003
【０００９】
【化３】
0006662631.tif 000004
【００１０】
［式（Ａ−ＩＩ）において、Ｒa1、Ｘa1-及びａ１は前記と同じ意味を表す。
環Ｚ3及び環Ｚ4は、互いに独立に、置換基を有していてもよい芳香族環を表す。
Ｒa10及びＲa11は、互いに独立に、水素原子、置換基を有していてもよい炭素数１〜２０の脂肪族炭化水素基又は置換基を有していてもよい炭素数６〜１８の芳香族炭化水素基を表す。
Ｒa12及びＲa13は、互いに独立に、水素原子、ハロゲン原子又は置換基を有していてもよい炭素数１〜６の脂肪族炭化水素基を表すか、１個のＲa12と１個のＲa13とが互いに結合して炭素数２〜６の２価の脂肪族炭化水素基を表す。
ｐ１及びｐ２は、０〜２の整数を表す。
式（Ａ−ＩＩＩ）において、Ｒa1、Ｘa1-及びａ１は前記と同じ意味を表す。
Ｒa20〜Ｒa23は、互いに独立に、水素原子、ハロゲン原子、ヒドロキシ基、置換基を有していてもよい炭素数６〜２０の芳香族炭化水素基又は置換基を有していてもよい炭素数１〜２０の１価の飽和炭化水素基を表す。
Ｒa24〜Ｒa27は、互いに独立に、水素原子、ヒドロキシ基、メルカプト基、トリフルオロメチル基又は−ＮＨＣＯ−Ｒa32を表す。
Ｒa28〜Ｒa31は、互いに独立に、置換基を有していてもよい炭素数１〜２０の炭化水素基を表し、該炭化水素基を構成する−ＣＨ2−は、−Ｏ−、−Ｓ−、−Ｎ（Ｒa33）−、−ＳＯ２−又は−ＣＯ−に置き換わっていてもよい。ただし、隣接する−ＣＨ2−が同時に同種の基に置換されることはなく、また末端の−ＣＨ2−が置換されることもない。
Ｒa20とＲa24、Ｒa21とＲa25、Ｒa22とＲa26、Ｒa23とＲa27は、それぞれ、それらが結合する炭素原子と一緒になって環を形成していてもよい。
Ｒa20とＲa28、Ｒa21とＲa29、Ｒa22とＲa30、Ｒa23とＲa31は、それぞれ、それらが結合する窒素原子及び炭素原子と一緒になって環を形成していてもよい。
Ｒa28とＲa29、Ｒa30とＲa31は、それらが結合する窒素原子と一緒になって環を形成していてもよい。
Ｒa32は、置換基を有していてもよい炭素数１〜２０の飽和炭化水素基を表し、該飽和炭化水素基を構成する−ＣＨ2−は、−Ｏ−、−Ｓ−、−Ｎ（Ｒa34）−、−ＳＯ２−又は−ＣＯ−に置き換わっていてもよい。ただし、隣接する−ＣＨ2−が同時に同種の基に置換されることはなく、また末端の−ＣＨ2−が置換されることもない。
Ｒa33及びＲa34は、互いに独立に、水素原子、炭素数１〜２０の飽和炭化水素基又は炭素数７〜１０のアラルキル基を表す。］
［３］式（Ａ−ＩＩ）において、
環Ｚ3及び環Ｚ4は、互いに独立に、置換基を有していてもよいフェニル基を表し、
Ｒa10及びＲa11は、互いに独立に、置換基を有していてもよい炭素数１〜２０の脂肪族炭化水素基を表し、
Ｒa12及びＲa13は、互いに独立に、置換基を有していてもよい炭素数１〜６の脂肪族炭化水素基を表し、
ｐ１及びｐ２は、２を表す［２］記載の化合物。
［４］Ｘa1-が、含フッ素アニオン、或いは、タングステン、モリブデン、ケイ素及びリンからなる群より選ばれる少なくとも１つの元素と、酸素とを必須元素として含有するアニオンである［１］〜［３］記載の化合物。
［５］Ｒa1が、無置換の炭素数１〜２０の飽和炭化水素基である［１］〜［４］記載の化合物。
［６］［１］〜［５］記載の化合物と溶剤（Ｅ）とを含む着色分散液。
［７］［１］〜［５］記載の化合物、樹脂（Ｂ）、重合性化合物（Ｃ）、重合開始剤（Ｄ）及び溶剤（Ｅ）を含む着色硬化性樹脂組成物。
［８］［７］記載の着色硬化性樹脂組成物から形成されたカラーフィルタ。
［９］［８］記載のカラーフィルタを含む表示装置。
【発明の効果】
【００１１】
本発明の新規の化合物を含む着色硬化性樹脂組成物から、良好な耐熱性を有するカラーフィルタを形成することができる。
【発明を実施するための形態】
【００１２】
本発明の化合物は、式（Ａ−Ｉ）で表される化合物（以下、化合物（Ａ−Ｉ）という場合がある。）である。尚、本明細書では特定の共鳴構造を有する化合物によって発明を詳述するが、この共鳴構造には、その他全ての共鳴構造が包含されるものとする。
【００１３】
【化４】
0006662631.tif 000005
【００１４】
［式（Ａ−Ｉ）中、
環Ｚ1及び環Ｚ2は、互いに独立に、置換基を有していてもよい複素環又は置換基を有していてもよい芳香族環を表し、環Ｚ1及び／又は環Ｚ2は、オニウム化した窒素原子を有する。
Ｒa1は、置換基を有していてもよい炭素数１〜２０の飽和炭化水素基を表し、該飽和炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又はＮＨＣＯ−で置換されていてもよい。ただし、隣接する−ＣＨ2−が同時に同種の基に置換されることはなく、また末端の−ＣＨ2−が置換されることもない。
Ｒ11は、水素原子、炭素数１〜２０の飽和炭化水素基又は炭素数７〜１０のアラルキル基を表す。
Ｘa1-は、含ホウ素アニオン、含アルミニウムアニオン、含フッ素アニオン、並びに、タングステン、モリブデン、ケイ素及びリンからなる群より選ばれる少なくとも１つの元素と酸素とを必須元素として含有するアニオンを表す。
ａ１は１〜２０の整数を表す。
ｎは、環Ｚ1及び／又は環Ｚ2のオニウム化した窒素原子に起因するプラスの電荷と等しくなるように定められる。］
【００１５】
環Ｚ1及び環Ｚ2で表される複素環は、少なくとも１つのヘテロ原子を環の構成要素として含むものであり、単環であってもよいし、多環であってもよい。
ヘテロ原子は、周期律表における第１５族又は第１６族の元素から選ばれる原子であればよく、窒素原子、酸素原子、硫黄原子、セレン原子やテルル原子が挙げられる。
複素環としては、インドール環、ベンゾインドール環、インドレニン環、ベンゾインドレニン環、オキサゾール環、ベンゾオキサゾール環、チアゾール環、ベンゾチアゾール環、イミダゾール環、ベンゾイミダゾール環及びキノリン環等の炭素数２〜８の複素環が挙げられる。
環Ｚ1及び環Ｚ2で表される芳香環としては、フェニル基、ナフチル基等の炭素数６〜１２の芳香環が挙げられる。
【００１６】
環Ｚ1及び環Ｚ2で表される複素環又は芳香環が有していてもよい置換基としては、
メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基及びｔｅｒｔ−ペンチル基等の炭素数１〜６の脂肪族炭化水素基；
フェニル基、ｏ−トリル基、ｍ−トリル基、ｐ−トリル基、キシリル基、メシチル基、ｏ−クメニル基、ｍ−クメニル基、ｐ−クメニル基及びナフチル基等の炭素数６〜１２のアリール基；
ベンジル基等の炭素数７〜１０のアラルキル基；
メトキシ基、エトキシ基、プロポキシ基、イソプロポキシ基、ブトキシ基、イソブトキシ基、ｓｅｃ−ブトキシ基、ｔｅｒｔ−ブトキシ基及びペンチルオキシ基等の炭素数１〜６のアルコキシ基；
フェノキシ基等の炭素数６〜１０のアリールオキシ基；
ベンジルオキシ基等の炭素数７〜１０のアラルキルオキシ基；
メトキシカルボニル基、エトキシカルボニル基、プロポキシカルボニル基、アセトキシ基及びベンゾイルオキシ基等のエステル結合を有する基；
メチルスルファモイル基、ジメチルスルファモイル基、エチルスルファモイル基、ジエチルスルファモイル基、ｎ−プロピルスルファモイル基、ジ−ｎ−プロピルスルファモイル基、イソプロピルスルファモイル基、ジイソプロピルスルファモイル基、ｎ−ブチルスルファモイル基、ジ−ｎ−ブチルスルファモイル基及び２−エチルヘキシルスルファモイル基等の炭素数１〜８のアルキルスルファモイル基；
メチルスルホニル基、エチルスルホニル基、プロピルスルホニル基、イソプロピルスルホニル基、ｎ−ブチルスルホニル基、イソブチルスルホニル基、ｓｅｃ−ブチルスルホニル基及びｔｅｒｔ−ブチルスルホニル基等の炭素数１〜６のアルキルスルホニル基；
フッ素原子、塩素原子、臭素原子及びヨウ素原子などのハロゲン原子；
ビニル基、アリル基、プロペン−２−イル基、メタリル基、ブタ−３−エン−１−イル基、ブタ−３−エン−２−イル基、ブタ−３−エン−３−イル基及びペンタ−４−エン−１−イル基等の炭素数２〜６のアルケニル基；
ニトロ基；シアノ基等が挙げられる。
なお、かかる置換基が水素原子を有する場合、該水素原子は、フッ素原子、塩素原子、臭素原子及びヨウ素原子などのハロゲン原子；メトキシ基、エトキシ基、プロポキシ基、イソプロポキシ基、ブトキシ基、イソブトキシ基、ｓｅｃ−ブトキシ基、ｔｅｒｔ−ブトキシ基及びペンチルオキシ基などのアルコキシ基；フェノキシ基及びベンジルオキシ基などのアリールオキシ基；カルボキシ基；シアノ基；ニトロ基；アクリロイルオキシ基；メタクリロイルオキシ基などによって置換されていてもよい。
【００１７】
Ｒa1で表される炭素数１〜２０の飽和炭化水素基としては、メチル基、エチル基、プロピル基、ブチル基、ペンチル基、ヘキシル基、ヘプチル基、オクチル基、ノニル基、デシル基、ドデシル基、ヘキサデシル基及びイコシル基等の炭素数１〜２０の直鎖状アルキル基；イソプロピル基、イソブチル基、ｓｅｃ−ブチル基、ｔｅｒｔ−ブチル基、イソペンチル基、ネオペンチル基及び２−エチルヘキシル基等の炭素数３〜２０の分岐鎖状アルキル基；シクロプロピル基、シクロペンチル基、シクロヘキシル基、シクロヘプチル基、シクロオクチル基及びトリシクロデシル基等の炭素数３〜２０の脂環式飽和炭化水素基が挙げられる。
【００１８】
Ｒa1で表される炭素数１〜２０の飽和炭化水素基が有していてもよい置換基としては、ハロゲン原子が挙げられる。
該ハロゲン原子としては、フッ素原子、塩素原子、臭素原子及びヨウ素原子が挙げられる。
ハロゲン原子で置換された炭素数１〜２０の飽和炭化水素基としては、フルオロメチル基、ジフルオロメチル基、トリフルオロメチル基、ペルフルオロエチル基及びクロロブチル基等が挙げられる。
【００１９】
Ｒa1で表される炭素数１〜２０の飽和炭化水素基に含まれる−ＣＨ2−が、−Ｏ−で置換された基としては、以下のものが挙げられる（＊は結合手を表す）。
【００２０】
【化５】
0006662631.tif 000006
【００２１】
Ｒa1で表される炭素数１〜２０の飽和炭化水素基に含まれる−ＣＨ2−が、−ＣＯ−で置換された基としては、以下のものが挙げられる（＊は結合手を表す）。
【００２２】
【化６】
0006662631.tif 000007
【００２３】
Ｒa1で表される炭素数１〜２０の飽和炭化水素基に含まれる−ＣＨ2−が、−ＮＲ11−で置換された基としては、以下のものが挙げられる（＊は結合手を表す）。
【００２４】
【化７】
0006662631.tif 000008
【００２５】
Ｒa1で表される炭素数１〜２０の飽和炭化水素基に含まれる−ＣＨ2−が、−ＯＣＯ−で置換された基としては、以下のものが挙げられる（＊は結合手を表す）。
【００２６】
【化８】
0006662631.tif 000009
【００２７】
Ｒa1で表される炭素数１〜２０の飽和炭化水素基に含まれる−ＣＨ2−が、−ＣＯＯ−で置換された基としては、以下のものが挙げられる（＊は結合手を表す）。
【００２８】
【化９】
0006662631.tif 000010
【００２９】
Ｒa1で表される炭素数１〜２０の飽和炭化水素基に含まれる−ＣＨ2−が、−ＯＣＯＮＨ−で置換された基としては、以下のものが挙げられる（＊は結合手を表す）。
【００３０】
【化１０】
0006662631.tif 000011
【００３１】
Ｒa1で表される炭素数１〜２０の飽和炭化水素基に含まれる−ＣＨ2−が、−ＮＨＣＯＯ−で置換された基としては、以下のものが挙げられる（＊は結合手を表す）。
【００３２】
【化１１】
0006662631.tif 000012
【００３３】
Ｒa1で表される炭素数１〜２０の飽和炭化水素基に含まれる−ＣＨ2−が、−ＣＯＮＨ−で置換された基としては、以下のものが挙げられる（＊は結合手を表す）。
【００３４】
【化１２】
0006662631.tif 000013
【００３５】
Ｒa1で表される炭素数１〜２０の飽和炭化水素基に含まれる−ＣＨ2−が、−ＮＨＣＯ−で置換された基としては、以下のものが挙げられる（＊は結合手を表す）。
【００３６】
【化１３】
0006662631.tif 000014
【００３７】
Ｒ11で表される炭素数１〜２０の飽和炭化水素基としては、Ｒa1と同様の基が挙げられ、中でも好ましくはメチル基が挙げられる。
Ｒ11で表される炭素数７〜１０のアラルキル基としては、ベンジル基、フェニルエチル基及びフェニルブチル基等が挙げられる。
【００３８】
Ｒa1としては、無置換の炭素数１〜２０の飽和炭化水素基が好ましく、無置換の炭素数１〜１０の飽和炭化水素基がより好ましく、無置換の炭素数１〜５の飽和炭化水素基がさらに好ましく、メチル基、エチル基及びプロピル基がとりわけ好ましい。
【００３９】
Ｘa1における含ホウ素アニオンは、ホウ素原子を含有するアニオンを意味する。
Ｘa1における含アルミニウムアニオンは、アルミニウム原子を含有するアニオンを意味する。
Ｘa1における含フッ素アニオンは、フッ素原子を含有するアニオンを意味する。
【００４０】
含ホウ素アニオン及び含アルミニウムアニオンとしては、式（４）で表されるアニオンが挙げられる。
【００４１】
【化１４】
0006662631.tif 000015
【００４２】
［式（４）中、Ｗ1及びＷ2は、互いに独立に、１価のプロトン供与性置換基からプロトンを放出してなる置換基２つを有する基を表す。Ｍは、ホウ素又はアルミニウムを表す。］
【００４３】
１価のプロトン供与性置換基からプロトンを放出してなる置換基２つを有する基としては、１価のプロトン供与性置換基（例えばヒドロキシ基、カルボキシ基等）を少なくとも２つ有する化合物から２つのプロトン供与性置換基それぞれからプロトンが放出されてなる基が挙げられる。前記の基を導く化合物としては、置換基を有していてもよいカテコール、置換基を有していてもよい２，３−ジヒドロキシナフタレン、置換基を有していてもよい２，２’−ビフェノール、置換基を有していてもよい３−ヒドロキシ−２−ナフトエ酸、置換基を有していてもよい２−ヒドロキシ−１−ナフトエ酸、置換基を有していてもよい１−ヒドロキシ−２−ナフトエ酸、置換基を有していてもよいビナフトール、置換基を有していてもよいサリチル酸、置換基を有していてもよいベンジル酸及び置換基を有していてもよいマンデル酸が挙げられる。
【００４４】
前記例示の化合物において、置換基としては、飽和炭化水素基（例えば、アルキル基、シクロアルキル基等）、ハロゲン原子、ハロアルキル基、ヒドロキシ基、アミノ基、ニトロ基及びアルコキシ基等が挙げられる。
【００４５】
置換基を有していてもよいサリチル酸としては、サリチル酸、３−メチルサリチル酸、３−ｔｅｒｔ−ブチルサリチル酸、３−メトキシサリチル酸、３−ニトロサリチル酸、４−トリフルオロメチルサリチル酸、３，５−ジ−ｔｅｒｔ−ブチルサリチル酸、３−アミノサリチル酸、４−アミノサリチル酸、５−アミノサリチル酸及び６−アミノサリチル酸などのモノアミノサリチル酸；３−ヒドロキシサリチル酸（２，３−ジヒドロキシ安息香酸）、４−ヒドロキシサリチル酸（２，４−ジヒドロキシ安息香酸）、５−ヒドロキシサリチル酸（２，５−ジヒドロキシ安息香酸）及び６−ヒドロキシサリチル酸（２，６−ジヒドロキシ安息香酸）などのモノヒドロキシサリチル酸；４，５−ジヒドロキシサリチル酸及び４，６−ジヒドロキシサリチル酸などのジヒドロキシサリチル酸；３−クロロサリチル酸、４−クロロサリチル酸、５−クロロサリチル酸、６−クロロサリチル酸、３−ブロモサリチル酸、４−ブロモサリチル酸、５−ブロモサリチル酸及び６−ブロモサリチル酸などのモノハロサリチル酸；３，５−ジクロロサリチル酸、３，５−ジブロモサリチル酸及び３，５−ジヨードサリチル酸などのジハロサリチル酸；３，５，６−トリクロロサリチル酸等のトリハロサリチル酸；等が挙げられる。
【００４６】
置換基を有していてもよいベンジル酸としては、下記に記載のベンジル酸等が挙げられる。
【００４７】
【化１５】
0006662631.tif 000016
【００４８】
置換基を有していてもよいマンデル酸としては、下記に記載のマンデル酸等が挙げられる。
【００４９】
【化１６】
0006662631.tif 000017
【００５０】
式（４）で表されるアニオンとしては、式（４−１）で表されるアニオンが好ましい。
【００５１】
【化１７】
0006662631.tif 000018
【００５２】
［Ｒ61、Ｒ62、Ｒ63及びＲ64は、互いに独立に、水素原子、ヒドロキシ基、アミノ基、ニトロ基、ハロゲン原子、炭素数１〜４のアルキル基、炭素数１〜４のハロアルキル基又は炭素数１〜４のアルコキシ基を表す。］
【００５３】
Ｒ61、Ｒ62、Ｒ63及びＲ64で表されるハロゲン原子としては、フッ素原子、塩素原子、臭素原子及びヨウ素原子が挙げられる。
Ｒ61、Ｒ62、Ｒ63及びＲ64で表される炭素数１〜４のアルキル基としては、メチル基、エチル基、ｎ−プロピル基、イソプロピル基、ｎ−ブチル基、ｓｅｃ−ブチル基及びｔｅｒｔ−ブチル基が挙げられる。
Ｒ61、Ｒ62、Ｒ63及びＲ64で表される炭素数１〜４のハロアルキル基としては、トリフルオロメチル基、トリクロロメチル基、トリブロモメチル基、テトラフルオロエチル基、テトラクロロエチル基及びテトラブロモエチル基等が挙げられる。
Ｒ61、Ｒ62、Ｒ63及びＲ64で表される炭素数１〜４のアルコキシ基としては、メトキシ基、エトキシ基、ｎ−プロポキシ基、イソプロポキシ基、ｎ−ブトキシ基、ｓｅｃ−ブトキシ基及びｔｅｒｔ−ブトキシ基が挙げられる。
【００５４】
具体的には、表１に記載のアニオン（ＢＣ−１）〜アニオン（ＢＣ−２４）、式（ＢＣ−２５）で表されるアニオン、式（ＢＣ−２６）で表されるアニオン、式（ＢＣ−２７）で表されるアニオン及び式（ＢＣ−２８）で表されるアニオンが挙げられる。表１中のｔＢｕは、ｔｅｒｔ−ブチル基を表す。
【００５５】
【表１】
0006662631.tif 000019
【００５６】
【化１８】
0006662631.tif 000020
【００５７】
【化１９】
0006662631.tif 000021
【００５８】
【化２０】
0006662631.tif 000022
【００５９】
【化２１】
0006662631.tif 000023
【００６０】
式（４）で表されるアニオンとしては、アニオン（ＢＣ−１）、アニオン（ＢＣ−２）、アニオン（ＢＣ−３）、式（ＢＣ−２５）で表されるアニオン、式（ＢＣ−２６）で表されるアニオン及び式（ＢＣ−２７）で表されるアニオンが好ましく、アニオン（ＢＣ−１）、アニオン（ＢＣ−２）及び式（ＢＣ−２５）で表されるアニオンがより好ましく、アニオン（ＢＣ−１）及びアニオン（ＢＣ−２）が更に好ましい。
【００６１】
含フッ素アニオンとしては、式（６）で表されるアニオン、式（７）で表されるアニオン、式（８）で表されるアニオン及び式（９）で表されるアニオンが挙げられる。
【００６２】
【化２２】
0006662631.tif 000024
［Ｗ3及びＷ4は、互いに独立に、フッ素原子若しくは炭素数１〜４のフッ化アルキル基を表すか又はＷ3とＷ4とが一緒になって炭素数１〜４のフッ化アルカンジイル基を表す。］
【００６３】
【化２３】
0006662631.tif 000025
［Ｗ5、Ｗ6及びＷ7は、互いに独立に、フッ素原子又は炭素数１〜４のフッ化アルキル基を表す。］
【００６４】
【化２４】
0006662631.tif 000026
［Ｙ1は、炭素数１〜４のフッ化アルカンジイル基を表す。］
【００６５】
【化２５】
0006662631.tif 000027
【００６６】
［Ｙ2は、炭素数１〜４のフッ化アルキル基を表す。］
【００６７】
Ｗ3、Ｗ4、Ｗ5、Ｗ6及びＷ7で表される炭素数１〜４のフッ化アルキル基は、パーフルオロアルキル基であることが好ましい。該パーフルオロアルキル基としては、−ＣＦ3、−ＣＦ2ＣＦ3、−ＣＦ2ＣＦ2ＣＦ3、−ＣＦ（ＣＦ3）2、−ＣＦ2ＣＦ2ＣＦ2ＣＦ3、−ＣＦ2ＣＦ（ＣＦ3）2及び−Ｃ（ＣＦ3）3等が挙げられる。
【００６８】
式（６）及び式（８）における炭素数１〜４のフッ化アルカンジイル基としては、パーフルオロアルカンジイル基が好ましく、−ＣＦ2−、−ＣＦ2ＣＦ2−、−ＣＦ2ＣＦ2ＣＦ2−、−Ｃ（ＣＦ3）2−及び−ＣＦ2ＣＦ2ＣＦ2ＣＦ2−等が挙げられる。
【００６９】
式（６）で表されるアニオン（以下「アニオン（６）」という場合がある）としては、式（６−１）〜式（６−６）で表されるアニオン（以下、「アニオン（６−１）」〜「アニオン（６−６）」という場合がある）が挙げられる。
【００７０】
【化２６】
0006662631.tif 000028
【００７１】
式（７）で表されるアニオン（以下「アニオン（７）」という場合がある）としては、式（７−１）で表されるアニオンが挙げられる。
【００７２】
【化２７】
0006662631.tif 000029
【００７３】
式（８）で表されるアニオン（以下「アニオン（８）」という場合がある）としては、式（８−１）〜式（８−４）で表されるアニオン（以下「アニオン（８−１）」〜「アニオン（８−４）」という場合がある）が挙げられる。
【００７４】
【化２８】
0006662631.tif 000030
【００７５】
式（９）で表されるアニオン（以下「アニオン（９）」という場合がある）としては、式（９−１）〜式（９−４）で表されるアニオン（以下「アニオン（９−１）」〜「アニオン（９−４）」という場合がある）が挙げられる。
【００７６】
【化２９】
0006662631.tif 000031
【００７７】
タングステン、モリブデン、ケイ素及びリンからなる群より選ばれる少なくとも１つの元素と酸素とを必須元素として含有するアニオンは、タングステンを必須元素として含有するヘテロポリ酸又はイソポリ酸のアニオンであることが好ましく、リンタングステン酸、ケイタングステン酸及びタングステン系イソポリ酸のアニオンであることがより好ましい。
【００７８】
タングステンを必須元素として含有するヘテロポリ酸又はイソポリ酸のアニオンとしては、ケギン型リンタングステン酸イオンα−[ＰＷ12Ｏ40]3-、ドーソン型リンタングステン酸イオンα−[Ｐ2Ｗ18Ｏ62]6-、β−[Ｐ2Ｗ18Ｏ62]6-、ケギン型ケイタングステン酸イオンα−[ＳｉＷ12Ｏ40]4-、β−[ＳｉＷ12Ｏ40]4-、γ−[ＳｉＷ12Ｏ40]4-、さらにその他の例として[Ｐ2Ｗ17Ｏ61]10-、[Ｐ2Ｗ15Ｏ56]12-、[Ｈ2Ｐ2Ｗ12Ｏ48]12-、[ＮａＰ5Ｗ30Ｏ110]14-、α−[ＳｉＷ9Ｏ34]10-、γ−[ＳｉＷ10Ｏ36]8-、α−[ＳｉＷ11Ｏ39]8-、β−[ＳｉＷ11Ｏ39]8-、[Ｗ6Ｏ19]2-、[Ｗ10Ｏ32]4-、ＷＯ42-及びこれらの混合物が挙げられる。
【００７９】
Ｘa1-は、ケイ素及びリンからなる群から選ばれる少なくとも１つの元素と、酸素とからなるアニオンであることも好ましい。
ケイ素及びリンからなる群から選ばれる少なくとも１つの元素と、酸素とからなるアニオンとしては、ＳｉＯ32-及びＰＯ43-が挙げられる。
【００８０】
合成と後処理の観点から、ケギン型リンタングステン酸イオン及びドーソン型リンタングステン酸イオンなどのリンタングステン酸アニオン；ケギン型ケイタングステン酸イオンなどのケイタングステン酸アニオン；[Ｗ10Ｏ32]4-等のタングステン系イソポリ酸アニオンが好ましい。中でもリンタングステン酸アニオン、タングステン系イソポリ酸アニオンがとりわけ好ましい。
【００８１】
ａ１は、好ましくは２〜１０の整数であり、より好ましくは３〜６の整数である。
【００８２】
化合物（Ａ−Ｉ）は、式（Ａ−ＩＩ）又は式（Ａ−ＩＩＩ）で表される化合物が好ましい。
【００８３】
【化３０】
0006662631.tif 000032
【００８４】
［式（Ａ−ＩＩ）において、Ｒa1、Ｘa1-及びａ１は前記と同じ意味を表す。
環Ｚ3及び環Ｚ4は、互いに独立に、置換基を有していてもよい芳香族環を表す。
Ｒa10及びＲa11は、互いに独立に、水素原子、置換基を有していてもよい炭素数１〜２０の脂肪族炭化水素基又は置換基を有していてもよい炭素数６〜１８の芳香族炭化水素基を表す。
Ｒa12及びＲa13は、互いに独立に、水素原子、ハロゲン原子又は置換基を有していてもよい炭素数１〜６の脂肪族炭化水素基を表すか、１個のＲa12と１個のＲa13とが互いに結合して炭素数２〜６の２価の脂肪族炭化水素基を表す。
ｐ１及びｐ２は、０〜２の整数を表す。］
【００８５】
環Ｚ3及び環Ｚ4で表される芳香族環が有していてもよい置換基としては、環Ｚ1及び環Ｚ2で表される芳香環が有していてもよい置換基と同じものが挙げられる。
環Ｚ3及び環Ｚ4が有する置換基は、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基及びｔｅｒｔ−ペンチル基等の炭素数１〜６の脂肪族炭化水素基；
フッ素原子、塩素原子、臭素原子及びヨウ素原子などのハロゲン原子；
フッ素原子、塩素原子、臭素原子及びヨウ素原子などのハロゲン原子で置換された炭素数１〜６の脂肪族炭化水素基；
が好ましい。
環Ｚ3及び環Ｚ4がフェニル基の場合、式（Ｚ3−Ｎ）、式（Ｚ4−Ｎ）における５位及び／又は６位に置換基を有することが好ましく、５位に置換基を有することがより好ましい。
【００８６】
【化３１】
0006662631.tif 000033
【００８７】
Ｒa10及びＲa11における炭素数１〜２０の脂肪族炭化水素基としては、Ｒa1で例示する炭素数１〜２０の１価の飽和炭化水素基；ビニル基、プロペニル基、ブテニル基、ペンテニル基、ヘキセニル基、３−メチル−ブテニル基、４−メチル−ペンテニル基及び５−メチル−ヘキセニル基等の炭素数１〜２０の不飽和炭化水素基；等が挙げられる。中でも炭素数１〜１０の１価の脂肪族炭化水素基が好ましく、炭素数１〜５の脂肪族炭化水素基がより好ましく、メチル基、エチル基、プロピル基又はブチル基が更に好ましい。炭素数１〜２０の脂肪族炭化水素基は、無置換又はハロゲン原子（より好ましくは塩素原子又はフッ素原子）で置換されていることが望ましい。
【００８８】
該脂肪族炭化水素基に含まれる−ＣＨ2−は、−Ｏ−、−ＣＯ−、−ＮＲ11−、−ＯＣＯ−、−ＣＯＯ−、−ＯＣＯＮＨ−、−ＮＨＣＯＯ−、−ＣＯＮＨ−又はＮＨＣＯ−で置換されていてもよい。ただし、隣接する−ＣＨ2−が同時に同種の基に置換されることはなく、また末端の−ＣＨ2−が置換されることもない。なお、Ｒ11は前記と同様である。
【００８９】
Ｒa10及びＲa11における芳香族炭化水素基としては、フェニル基及びナフチル基等の炭素数６〜１８のアリール基；ベンジル基等の炭素数７〜１８のアラルキル基が挙げられる。
Ｒa10及びＲa11で表される芳香族炭化水素基が有していてもよい置換基としては、フッ素原子、塩素原子及びヨウ素等のハロゲン原子；メトキシ基及びエトキシ基等の炭素数１〜６のアルコキシ基；ヒドロキシ基；メチル基及びエチル基等の炭素数１〜６のアルキル基；スルファモイル基；メチルスルホニル基等の炭素数１〜６のアルキルスルホニル基；メトキシカルボニル基及びエトキシカルボニル基等の炭素数１〜６のアルコキシカルボニル基等が挙げられる。
置換されてもよい芳香族炭化水素基としては、下記式で表される基が挙げられる。下記式中、＊は結合手を表す。置換されてもよいアラルキル基の具体例としては、下記芳香族炭化水素基の各具体例の結合手に−ＣＨ2−が結合した基が挙げられる。
【００９０】
【化３２】
0006662631.tif 000034
【００９１】
【化３３】
0006662631.tif 000035
【００９２】
【化３４】
0006662631.tif 000036
【００９３】
Ｒa12及びＲa13におけるハロゲン原子としては、フッ素原子、塩素原子及び臭素原子、ヨウ素原子などが挙げられ、好ましくはフッ素原子が挙げられる。
【００９４】
Ｒa12及びＲa13における炭素数１〜６の１価の脂肪族炭化水素基は、アルキル基、アルケニル基、アルキニル基のいずれであってもよく、好ましくはアルキル基であり、直鎖状、分岐鎖状又は環状のいずれであってもよい。
【００９５】
Ｒa12及びＲa13において直鎖状又は分岐鎖状の脂肪族炭化水素基としては、メチル基、エチル基、ｎ−プロピル基、ｎ−ブチル基、ｎ−ペンチル基、ｎ−ヘキシル基及びｎ−ヘプチル基等の直鎖状のアルキル基；イソプロピル基、ｓｅｃ−ブチル基、イソブチル基、ｔｅｒｔ−ブチル基、１−メチルブチル基、１−エチルプロピル基、２−メチルブチル基、イソペンチル基、ネオペンチル基、１，２−ジメチルプロピル基、１，１−ジメチルプロピル基、ｔｅｒｔ−ペンチル基、１，３−ジメチルブチル基、３，３−ジメチルブチル基、２−エチルブチル基、２−エチル−２−メチルプロピル基、分岐したヘプチル基及び１−メチルヘプチル基等の分岐鎖状のアルキル基；プロペニル基及びヘキセニル基等の鎖状アルケニル基等が挙げられる。
【００９６】
Ｒa12及びＲa13における環状の脂肪族炭化水素基としては、シクロプロピル基、シクロプロピルメチル基、シクロブチル基、シクロブチルメチル基、シクロペンチル基及びシクロヘキシル基等の単環式のシクロアルキル基等が挙げられる。
【００９７】
Ｒa12及びＲa13における脂肪族炭化水素基が有していてもよい置換基としては、アリール基（例えば炭素数６〜１０）、アルキルオキシ基（例えば炭素数１〜１０）、アリールオキシ基（例えば炭素数６〜１０）、アシルオキシ基（例えば炭素数１〜１０）、ハロゲン原子、アシルアミノ基、アルキルオキシカルボニル基（例えば炭素数２〜１１）、アミノカルボニル基、ヒドロキシ基及びシアノ基等が挙げられる。
【００９８】
１個のＲa12と１個のＲa13とが互いに結合して炭素数２〜６の２価の脂肪族炭化水素基を表してもよく、該２価の脂肪族炭化水素基としては、メチレン基、エチレン基、ｎ−プロピレン基及びブチレン基等の直鎖状アルキレン基；イソプロピレン基及び分岐したブチレン基等の分岐鎖状アルキレン基；等が挙げられる。
【００９９】
ｐ１及びｐ２は、０〜２の整数を表し、好ましくは１又は２であり、より好ましくは２である。
【０１００】
＜式（Ａ−ＩＩＩ）＞
【化３５】
0006662631.tif 000037
［式（Ａ−ＩＩＩ）において、Ｒa1、Ｘa1-及びａ１は前記と同じ意味を表す。
Ｒa20〜Ｒa23は、互いに独立に、水素原子、ハロゲン原子、ヒドロキシ基、置換基を有していてもよい炭素数６〜２０の芳香族炭化水素基又は置換基を有していてもよい炭素数１〜２０の飽和炭化水素基を表す。
Ｒa24〜Ｒa27は、互いに独立に、水素原子、ヒドロキシ基、メルカプト基、トリフルオロメチル基又は−ＮＨＣＯ−Ｒa32を表す。
Ｒa28〜Ｒa31は、互いに独立に、置換基を有していてもよい炭素数１〜２０の炭化水素基を表し、該炭化水素基を構成する−ＣＨ2−は、−Ｏ−、−Ｓ−、−Ｎ（Ｒa33）−、−ＳＯ２−又は−ＣＯ−に置き換わっていてもよい。ただし、隣接する−ＣＨ2−が同時に同種の基に置換されることはなく、また末端の−ＣＨ2−が置換されることもない。
Ｒa20とＲa24、Ｒa21とＲa25、Ｒa22とＲa26、Ｒa23とＲa27は、それぞれ、それらが結合する炭素原子と一緒になって環を形成していてもよい。
Ｒa20とＲa28、Ｒa21とＲa29、Ｒa22とＲa30、Ｒa23とＲa31は、それぞれ、それらが結合する窒素原子及び炭素原子と一緒になって環を形成していてもよい。
Ｒa28とＲa29、Ｒa30とＲa31は、それらが結合する窒素原子と一緒になって環を形成していてもよい。
Ｒa32は、置換基を有していてもよい炭素数１〜２０の飽和炭化水素基を表し、該１価の飽和炭化水素基を構成する−ＣＨ2−は、−Ｏ−、−Ｓ−、−Ｎ（Ｒa34）−、−ＳＯ２−又は−ＣＯ−に置き換わっていてもよい。ただし、隣接する−ＣＨ2−が同時に同種の基に置換されることはなく、また末端の−ＣＨ2−が置換されることもない。
Ｒa33及びＲa34は、互いに独立に、水素原子、炭素数１〜２０の飽和炭化水素基又は炭素数７〜１０のアラルキル基を表す。］
【０１０１】
Ｒa20〜Ｒa23におけるハロゲン原子としては、フッ素原子、塩素原子、臭素原子及びヨウ素原子が挙げられる。
【０１０２】
Ｒa20〜Ｒa23の置換基を有していてもよい芳香族炭化水素は、炭素数６〜１０であることが好ましい。
Ｒa20〜Ｒa23の芳香族炭化水素基を置換していてもよい置換基としては、ビニル基、プロペニル基、ブテニル基、ペンテニル基及びヘキセニル基等の炭素数１〜６のアルケニル基；メトキシ基、エトキシ基、プロポキシ基、ブトキシ基、ペンチルオキシ基及びヘキシルオキシ基等の炭素数１〜６のアルキルオキシ基；フッ素原子、塩素原子、臭素原子及びヨウ素原子等のハロゲン原子；トリフルオロメチル基等の炭素数１〜６のハロアルキル基；等が挙げられる。
Ｒa20〜Ｒa23の置換基を有していてもよい芳香族炭化水素基としては、フェニル基、トルル基、キシリル基、メシチル基、クメニル基、ビフェニリル基、ナフチル基、アントリル基及びフェナントリル基等のアリール基；ベンジル基、フェニルエチル基及びフェニルブチル基等のアラルキル基；フェノキシ基等のアリールオキシ基；ベンジルオキシ基等のアラルキルオキシ基；等が挙げられる。
【０１０３】
Ｒa20〜Ｒa23の炭素数１〜２０の飽和炭化水素基の炭素数は、好ましくは１〜１２であり、より好ましくは１〜１０であり、さらに好ましくは１〜８であり、とりわけ好ましくは１〜７である。該飽和炭化水素基としては、具体的には、メチル基、エチル基、プロピル基、ブチル基、ペンチル基、ヘキシル基、ヘプチル基、オクチル基、ノニル基、デシル基、ドデシル基及びヘキサデシル基及びイコシル基等の炭素数１〜２０の直鎖状アルキル基；イソプロピル基、イソブチル基、ｓｅｃ−ブチル基、ｔｅｒｔ−ブチル基、イソペンチル基、ネオペンチル基、１−エチルペンチル基及び２−エチルヘキシル基等の炭素数３〜２０の分岐鎖状アルキル基；シクロプロピル基、シクロペンチル基、シクロヘキシル基、シクロヘプチル基、シクロオクチル基及びトリシクロデシル基等の炭素数３〜２０の脂環式飽和炭化水素基が挙げられる。
【０１０４】
Ｒa20とＲa24、Ｒa21とＲa25、Ｒa22とＲa26、Ｒa23とＲa27は、それぞれ、それらが結合する炭素原子と一緒になって環を形成していてもよい。環としては、下記式で表される構造等が挙げられる。式中、ＲA1はＲa20〜Ｒa23と同様の基を表し、ＲA2はＲa24〜Ｒa27と同様の基を表し、ＲA3はＲa28〜Ｒa31と同様の基を表す。＊は結合手を表す。
【０１０５】
【化３６】
0006662631.tif 000038
【０１０６】
Ｒa20とＲa28、Ｒa21とＲa29、Ｒa22とＲa30、Ｒa23とＲa31は、それぞれ、それらが結合する窒素原子及び炭素原子と一緒になって環を形成していてもよい。環としては、下記式で表される構造等が挙げられる。式中、ＲA1はＲa20〜Ｒa23と同様の基を表し、ＲA2はＲa24〜Ｒa27と同様の基を表し、ＲA3はＲa28〜Ｒa31と同様の基を表す。＊は結合手を表す。
【０１０７】
【化３７】
0006662631.tif 000039
【０１０８】
Ｒa24〜Ｒa27は、互いに独立に、水素原子、ヒドロキシ基、メルカプト基、トリフルオロメチル基又は−ＮＨＣＯ−Ｒa32を表す。
【０１０９】
Ｒa32は、炭素数１〜２０の飽和炭化水素基を表し、好ましくは炭素数１〜８の飽和炭化水素基であり、より好ましくは炭素数１〜４の飽和炭化水素基である。
【０１１０】
Ｒa32における炭素数１〜２０の１価の飽和炭化水素基を構成する−ＣＨ2−は、−Ｏ−、−Ｓ−、−Ｎ（Ｒa34）−、−ＳＯ２−又は−ＣＯ−に置き換わっていてもよい。ただし、隣接する−ＣＨ2−が同時に同種の基に置換されることはなく、また末端の−ＣＨ2−が置換されることもない。
またＲa32における１価の飽和炭化水素基に含まれる水素原子は、ハロゲン原子、シアノ基、ニトロ基、カルバモイル基、スルファモイル基、ヒドロキシ基又はアミノ基に置換されていてもよい。詳細は後述の通りである。
【０１１１】
Ｒa34は、水素原子、炭素数１〜２０の１価の飽和炭化水素基又は炭素数７〜１０のアラルキル基を表す。Ｒa34としては、好ましくは炭素数１〜２０の１価の飽和炭化水素基であり、より好ましくは炭素数１〜８の１価の飽和炭化水素基であり、さらに好ましくは炭素数１〜４の１価の飽和炭化水素基である。
【０１１２】
Ｒa28〜Ｒa31における炭化水素基としては、炭素数８〜２０の芳香族炭化水素基、炭素数１〜２０の飽和炭化水素基及び炭素数１〜２０の不飽和炭化水素基が好ましい。前記炭化水素基の置換基としては、炭素数１〜５（好ましくは炭素数１〜３）の脂肪族炭化水素基（好ましくはアルキル基、アルケニル基）が好ましい。
【０１１３】
Ｒa28〜Ｒa31における炭素数８〜２０の芳香族炭化水素基の炭素数は、１８以下であることが好ましく、１５以下であることがより好ましい。
Ｒa28〜Ｒa31の芳香族炭化水素基としては、炭素数８〜１２のアリール基及び炭素数８〜１２のアラルキル基が好ましい。また、アリール基としてはフェニル基がより好ましく、アラルキル基としてはベンジル基がより好ましい。アリール基としては、結合手のオルト位に置換基を有することが好ましく、アラルキル基としては、アルキレン基のオルト位に置換基を有することが好ましい。Ｒa28〜Ｒa31の芳香族炭化水素基としては、具体的には、下記式で表される基等が挙げられる。式中、＊は、結合手を表す。
【０１１４】
【化３８】
0006662631.tif 000040
【０１１５】
Ｒa28〜Ｒa31における炭素数１〜２０の飽和炭化水素基としては、メチル基、エチル基、プロピル基、ブチル基、ペンチル基、ヘキシル基、ヘプチル基、オクチル基、ノニル基、デシル基、ドデシル基、ヘキサデシル基及びイコシル基等の炭素数１〜２０の直鎖状アルキル基；イソプロピル基、イソブチル基、ｓｅｃ−ブチル基、ｔｅｒｔ−ブチル基、イソペンチル基、ネオペンチル基及び２−エチルヘキシル基等の炭素数３〜２０の分岐鎖状アルキル基；シクロプロピル基、シクロペンチル基、シクロヘキシル基、シクロヘプチル基、シクロオクチル基及びトリシクロデシル基等の炭素数３〜２０の脂環式飽和炭化水素基；が挙げられる。
Ｒa28〜Ｒa31における炭素数１〜２０の不飽和炭化水素基としては、ビニル基、プロペニル基、ブテニル基、ペンテニル基、ヘキセニル基、３−メチル−ブテニル基、４−メチル−ペンテニル基、５−メチル−ヘキセニル基、オクテニル基、ノネニル基、デセニル基、ドデセニル基、ヘキサデセニル基及びイコセニル基等の炭素数１〜２０の１価の不飽和炭化水素基；等が挙げられる。
【０１１６】
Ｒa28とＲa29、Ｒa30とＲa31は、それらが結合する窒素原子と一緒になって環を形成していてもよい。環としては、下記式で表される構造等が挙げられる。
【０１１７】
【化３９】
0006662631.tif 000041
【０１１８】
Ｒa28〜Ｒa31における飽和炭化水素基、又は不飽和炭化水素基を構成する−ＣＨ2−は、−Ｏ−、−Ｓ−、−Ｎ（Ｒa33）−、−ＳＯ２−又は−ＣＯ−に置き換わっていてもよい。ただし、隣接する−ＣＨ2−が同時に同種の基に置換されることはなく、また末端の−ＣＨ2−が置換されることもない。
Ｒa28〜Ｒa31における１価の飽和炭化水素基に含まれる水素原子は、ハロゲン原子、シアノ基、ニトロ基、カルバモイル基、スルファモイル基、ヒドロキシ基又はアミノ基に置換されていてもよい。
【０１１９】
Ｒa33は、水素原子、炭素数１〜２０の飽和炭化水素基又は炭素数７〜１０のアラルキル基を表す。Ｒa33としては、炭素数１〜２０の飽和炭化水素基が好ましく、炭素数１〜８の飽和炭化水素基がより好ましく、炭素数１〜４の飽和炭化水素基がさらに好ましい。
【０１２０】
Ｒa28〜Ｒa32の飽和炭化水素基を構成する−ＣＨ2−が、−Ｏ−、−Ｓ−、−Ｎ（Ｒa33）−、−Ｎ（Ｒa34）−、−ＳＯ２−又は−ＣＯ−に置き換わった基、或いは、飽和炭化水素基に含まれる水素原子が、ハロゲン原子、シアノ基、ニトロ基、カルバモイル基、スルファモイル基、ヒドロキシ基又はアミノ基に置換された基としては、飽和炭化水素基を構成する−ＣＨ2−が、−Ｏ−、−Ｓ−、−Ｎ（Ｒa33）−、−Ｎ（Ｒa34）−、−ＳＯ２−、及び−ＣＯ−の少なくとも１種に置き換わっているか、飽和炭化水素基に含まれる水素原子が、ハロゲン原子で置換された基等が好ましく、これらを組合せた基であってもよい。
【０１２１】
飽和炭化水素基を構成する−ＣＨ2−が、−Ｏ−に置き換わった基としては、メトキシ基、エトキシ基、プロポキシ基、イソプロポキシ基、ブトキシ基、イソブトキシ基、ｓｅｃ−ブトキシ基、ｔｅｒｔ−ブトキシ基及びペンチルオキシ基等のアルキルオキシ基；等が挙げられる。
飽和炭化水素基を構成する−ＣＨ2−が、−Ｏ−及び−ＣＯ−に置き換わった基としては、メトキシカルボニル基、エトキシカルボニル基及びプロポキシカルボニル基等のアルキルオキシカルボニル基；アセトキシ基等のアルキルカルボニルオキシ基；ベンゾイルオキシ基等のアリールカルボニルオキシ基；等のエステル結合を有する基が挙げられる。
【０１２２】
さらに、飽和炭化水素基を構成する−ＣＨ2−が、−Ｎ（Ｒa33）−、−Ｎ（Ｒa34）−及び−ＣＯ−に置き換わった基としては、Ｎ−メチルカルバモイル基、Ｎ−エチルカルバモイル基、Ｎ−プロピルカルバモイル基、Ｎ−イソプロピルカルバモイル基、Ｎ−ブチルカルバモイル基、Ｎ−イソブチルカルバモイル基、Ｎ−ｓｅｃ−ブチルカルバモイル基、Ｎ−ｔｅｒｔ−ブチルカルバモイル基、Ｎ−ペンチルカルバモイル基、Ｎ−（１−エチルプロピル）カルバモイル基、Ｎ−（１，１−ジメチルプロピル）カルバモイル基、Ｎ−（１，２−ジメチルプロピル）カルバモイル基、Ｎ−（２，２−ジメチルプロピル）カルバモイル基、Ｎ−（１−メチルブチル）カルバモイル基、Ｎ−（２−メチルブチル）カルバモイル基、Ｎ−（３−メチルブチル）カルバモイル基、Ｎ−シクロペンチルカルバモイル基、Ｎ−ヘキシルカルバモイル基、Ｎ−（１，３−ジメチルブチル）カルバモイル基、Ｎ−（３，３−ジメチルブチル）カルバモイル基、Ｎ−ヘプチルカルバモイル基、Ｎ−（１−メチルヘキシル）カルバモイル基、Ｎ−（１，４−ジメチルペンチル）カルバモイル基、Ｎ−オクチルカルバモイル基、Ｎ−（２−エチルヘキシル）カルバモイル基、Ｎ−（１，５−ジメチルヘキシル）カルバモイル基及びＮ−（１，１，２，２−テトラメチルブチル）カルバモイル基等のＮ−１置換カルバモイル基；
Ｎ，Ｎ−ジメチルカルバモイル基、Ｎ，Ｎ−エチルメチルカルバモイル基、Ｎ，Ｎ−ジエチルカルバモイル基、Ｎ，Ｎ−プロピルメチルカルバモイル基、Ｎ，Ｎ−イソプロピルメチルカルバモイル基、Ｎ，Ｎ−ｔｅｒｔ−ブチルメチルカルバモイル基、Ｎ，Ｎ−ブチルエチルカルバモイル基、Ｎ，Ｎ−ビス（１−メチルプロピル）カルバモイル基、Ｎ，Ｎ−ヘプチルメチルカルバモイル基及びＮ，Ｎ−ビス（２−エチルヘキシル）カルバモイル基等のＮ，Ｎ−２置換カルバモイル基；
等が挙げられる。
【０１２３】
飽和炭化水素基を構成する−ＣＨ2−が、−ＳＯ２−、−Ｎ（Ｒa33）−、及び−Ｎ（Ｒa34）−に置き換わった基としては、Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−（１，１−ジメチルプロピル）スルファモイル基、Ｎ−（１，２−ジメチルプロピル）スルファモイル基、Ｎ−（２，２−ジメチルプロピル）スルファモイル基、Ｎ−（１−メチルブチル）スルファモイル基、Ｎ−（２−メチルブチル）スルファモイル基、Ｎ−（３−メチルブチル）スルファモイル基、Ｎ−シクロペンチルスルファモイル基、Ｎ−ヘキシルスルファモイル基、Ｎ−（１，３−ジメチルブチル）スルファモイル基、Ｎ−（３，３−ジメチルブチル）スルファモイル基、Ｎ−ヘプチルスルファモイル基、Ｎ−（１−メチルヘキシル）スルファモイル基、Ｎ−（１，４−ジメチルペンチル）スルファモイル基、Ｎ−オクチルスルファモイル基、Ｎ−（２−エチルヘキシル）スルファモイル基、Ｎ−（１，５−ジメチルヘキシル）スルファモイル基及びＮ−（１，１，２，２−テトラメチルブチル）スルファモイル基等のＮ−１置換スルファモイル基；
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−イソプロピルメチルスルファモイル基、Ｎ，Ｎ−ｔｅｒｔ−ブチルメチルスルファモイル基、Ｎ，Ｎ−ブチルエチルスルファモイル基、Ｎ，Ｎ−ビス（１−メチルプロピル）スルファモイル基、Ｎ，Ｎ−ヘプチルメチルスルファモイル基及びＮ，Ｎ−ビス（２−エチルヘキシル）スルファモイル基等のＮ，Ｎ−２置換スルファモイル基；
等が挙げられる。
【０１２４】
飽和炭化水素基を構成する−ＣＨ2−が、−Ｎ（Ｒa33）−、−Ｎ（Ｒa34）−に置き換わった基としては、Ｎ−メチルアミノ基、Ｎ−エチルアミノ基、Ｎ−プロピルアミノ基、Ｎ−イソプロピルアミノ基、Ｎ−ブチルアミノ基、Ｎ−イソブチルアミノ基、Ｎ−ｓｅｃ−ブチルアミノ基、Ｎ−ｔｅｒｔ−ブチルアミノ基、Ｎ−ペンチルアミノ基、Ｎ−（１−エチルプロピル）アミノ基、Ｎ−（１，１−ジメチルプロピル）アミノ基、Ｎ−（１，２−ジメチルプロピル）アミノ基、Ｎ−（２，２−ジメチルプロピル）アミノ基、Ｎ−（１−メチルブチル）アミノ基、Ｎ−（２−メチルブチル）アミノ基、Ｎ−（３−メチルブチル）アミノ基、Ｎ−シクロペンチルアミノ基、Ｎ−ヘキシルアミノ基、Ｎ−（１，３−ジメチルブチル）アミノ基、Ｎ−（３，３−ジメチルブチル）アミノ基、Ｎ−ヘプチルアミノ基、Ｎ−（１−メチルヘキシル）アミノ基、Ｎ−（１，４−ジメチルペンチル）アミノ基、Ｎ−オクチルアミノ基、Ｎ−（２−エチルヘキシル）アミノ基、Ｎ−（１，５−ジメチルヘキシル）アミノ基及びＮ−（１，１，２，２−テトラメチルブチル）アミノ基等のＮ−アルキルアミノ基；
Ｎ，Ｎ−ジメチルアミノ基、Ｎ，Ｎ−エチルメチルアミノ基、Ｎ，Ｎ−ジエチルアミノ基、Ｎ，Ｎ−プロピルメチルアミノ基、Ｎ，Ｎ−イソプロピルメチルアミノ基、Ｎ，Ｎ−ｔｅｒｔ−ブチルメチルアミノ基、Ｎ，Ｎ−ブチルエチルアミノ基、Ｎ，Ｎ−ビス（１−メチルプロピル）アミノ基、Ｎ，Ｎ−ヘプチルメチルアミノ基及びＮ，Ｎ−ビス（２−エチルヘキシル）アミノ基等のＮ，Ｎ−ジアルキルアミノ基；
Ｎ−メチルアミノメチル基、Ｎ−エチルアミノメチル基、Ｎ−プロピルアミノメチル基、Ｎ−イソプロピルアミノメチル基、Ｎ−ブチルアミノメチル基、Ｎ−イソブチルアミノメチル基、Ｎ−ｓｅｃ−ブチルアミノメチル基、Ｎ−ｔｅｒｔ−ブチルアミノメチル基、Ｎ−ペンチルアミノメチル基、Ｎ−（１−エチルプロピル）アミノメチル基、Ｎ−（１，１−ジメチルプロピル）アミノメチル基、Ｎ−（１，２−ジメチルプロピル）アミノメチル基、Ｎ−（２，２−ジメチルプロピル）アミノメチル基、Ｎ−（１−メチルブチル）アミノメチル基、Ｎ−（２−メチルブチル）アミノメチル基、Ｎ−（３−メチルブチル）アミノメチル基、Ｎ−シクロペンチルアミノメチル基、Ｎ−ヘキシルアミノメチル基、Ｎ−（１，３−ジメチルブチル）アミノメチル基、Ｎ−（３，３−ジメチルブチル）アミノメチル基、Ｎ−ヘプチルアミノメチル基、Ｎ−（１−メチルヘキシル）アミノメチル基、Ｎ−（１，４−ジメチルペンチル）アミノメチル基、Ｎ−オクチルアミノメチル基、Ｎ−（２−エチルヘキシル）アミノメチル基、Ｎ−（１，５−ジメチルヘキシル）アミノメチル基及びＮ−（１，１，２，２−テトラメチルブチル）アミノメチル基等のＮ−アルキルアミノメチル基；
Ｎ，Ｎ−ジメチルアミノメチル基、Ｎ，Ｎ−エチルメチルアミノメチル基、Ｎ，Ｎ−ジエチルアミノメチル基、Ｎ，Ｎ−プロピルメチルアミノメチル基、Ｎ，Ｎ−イソプロピルメチルアミノメチル基、Ｎ，Ｎ−ｔｅｒｔ−ブチルメチルアミノメチル基、Ｎ，Ｎ−ブチルエチルアミノメチル基、Ｎ，Ｎ−ビス（１−メチルプロピル）アミノメチル基、Ｎ，Ｎ−ヘプチルメチルアミノメチル基及びＮ，Ｎ−ビス（２−エチルヘキシル）アミノメチル基等のＮ，Ｎ−ジアルキルアミノメチル基；
等が挙げられる。
【０１２５】
飽和炭化水素基に含まれる水素原子が、ハロゲン原子に置換された基としては、トリフルオロメチル基、パーフルオロエチル基、パーフルオロプロピル基、パーフルオロ（イソプロピル）基、パーフルオロ（イソプロペニル）基、パーフルオロ（１−プロペニル）基、パーフルオロ（２−プロペニル）基、パーフルオロブチル基、パーフルオロ（イソブチル）基、パーフルオロ（ｓｅｃ−ブチル）基、パーフルオロ（ｔｅｒｔ−ブチル）基、パーフルオロ（２−ブテニル）基、パーフルオロ（１，３−ブタジエニル）基、パーフルオロペンチル基、パーフルオロ（イソペンチル）基、パーフルオロ（３−ペンチル）基、パーフルオロ（ネオペンチル）基、パーフルオロ（ｔｅｒｔ−ペンチル）基、パーフルオロ（１−メチルペンチル）基、パーフルオロ（２−メチルペンチル）基、パーフルオロ（２−ペンテニル）基、パーフルオロヘキシル基、パーフルオロ（イソヘキシル）基、パーフルオロ（５−メチルヘキシル）基、パーフルオロ（２−エチルヘキシル）基、パーフルオロヘプチル基、パーフルオロオクチル基、パーフルオロノニル基、パーフルオロデシル基、パーフルオロウンデシル基、パーフルオロドデシル基及びパーフルオロオクダデシル基等のフッ素原子を含む脂肪族炭化水素基；
パーフルオロシクロプロピル基、パーフルオロシクロブチル基、パーフルオロシクロペンチル基、パーフルオロシクロヘキシル基、パーフルオロシクロヘキセニル基、パーフルオロシクロヘプチル基、パーフルオロ（１−メチルシクロヘキシル）基、パーフルオロ（２−メチルシクロヘキシル）基、パーフルオロ（３−メチルシクロヘキシル）基、パーフルオロ（４−メチルシクロヘキシル）基、パーフルオロ（１，２−ジメチルシクロヘキシル）基、パーフルオロ（１，３−ジメチルシクロヘキシル）基、パーフルオロ（１，４−ジメチルシクロヘキシル）基、パーフルオロ（２，３−ジメチルシクロヘキシル）基、パーフルオロ（２，４−ジメチルシクロヘキシル）基、パーフルオロ（２，５−ジメチルシクロヘキシル）基、パーフルオロ（２，６−ジメチルシクロヘキシル）基、パーフルオロ（３，４−ジメチルシクロヘキシル）基、パーフルオロ（３，５−ジメチルシクロヘキシル）基、パーフルオロ（２，２−ジメチルシクロヘキシル）基、パーフルオロ（３，３−ジメチルシクロヘキシル）基、パーフルオロ（４，４−ジメチルシクロヘキシル）基、パーフルオロ（２，４，６−トリメチルシクロヘキシル）基、パーフルオロ（２，２，６，６−テトラメチルシクロヘキシル）基及びパーフルオロ（３，３，５，５−テトラメチルシクロヘキシル）基等のフッ素原子を含む脂環式炭化水素基；
等が挙げられる。
【０１２６】
飽和炭化水素基を構成する−ＣＨ2−が−Ｏ−に置き換わっており、１価の飽和炭化水素基に含まれる水素原子がハロゲン原子に置換されている基としては、パーフルオロメトキシ基、パーフルオロエトキシ基、パーフルオロプロポキシ基、パーフルオロ（イソプロポキシ）基、パーフルオロブトキシ基、パーフルオロ（イソブトキシ）基、パーフルオロ（ｓｅｃ−ブトキシ）基、パーフルオロ（ｔｅｒｔ−ブトキシ）基、パーフルオロペンチルオキシ基、パーフルオロフェノキシ基、パーフルオロベンジルオキシ基、２，２，２−トリフルオロエトキシ基、（パーフルオロエチル）メトキシ基、（パーフルオロプロピル）メトキシ基、（パーフルオロ（イソプロピル））メトキシ基、（パーフルオロ（イソプロペニル））メトキシ基、（パーフルオロ（１−プロペニル））メトキシ基、（パーフルオロ（２−プロペニル））メトキシ基、（パーフルオロブチル）メトキシ基、（パーフルオロ（イソブチル））メトキシ基、（パーフルオロ（ｓｅｃ−ブチル））メトキシ基、（パーフルオロ（ｔｅｒｔ−ブチル））メトキシ基、（パーフルオロ（２−ブテニル））メトキシ基、（パーフルオロ（１，３−ブタジエニル））メトキシ基、（パーフルオロペンチル）メトキシ基、（パーフルオロ（イソペンチル））メトキシ基、（パーフルオロ（３−ペンチル））メトキシ基、（パーフルオロ（ネオペンチル））メトキシ基、（パーフルオロ（ｔｅｒｔ−ペンチル））メトキシ基、（パーフルオロ（１−メチルペンチル））メトキシ基、（パーフルオロ（２−メチルペンチル））メトキシ基、（パーフルオロ（２−ペンテニル））メトキシ基、（パーフルオロヘキシル）メトキシ基、（パーフルオロ（イソヘキシル））メトキシ基、（パーフルオロ（５−メチルヘキシル））メトキシ基、（パーフルオロ（２−エチルヘキシル））メトキシ基、（パーフルオロヘプチル）メトキシ基、（パーフルオロオクチル）メトキシ基、（パーフルオロノニル）メトキシ基、（パーフルオロデシル）メトキシ基、（パーフルオロウンデシル）メトキシ基、（パーフルオロドデシル）メトキシ基及び（パーフルオロオクダデシル）メトキシ基等のフッ素原子を含むアルキルオキシ基；
ビス（トリフルオロメチル）フェニルメチル基；等が挙げられる。
【０１２７】
式（Ａ−ＩＩ）で表される化合物としては、
環Ｚ3及び環Ｚ4が、互いに独立に、置換基を有していてもよいフェニル基を表し、
Ｒa10及びＲa11が、互いに独立に、置換基を有していてもよい炭素数１〜２０の１価の脂肪族炭化水素基を表し、
Ｒa12及びＲa13が、互いに独立に、置換基を有していてもよい炭素数１〜６の１価の脂肪族炭化水素基を表し、
ｐ１及びｐ２が、２である化合物がより好ましい。
【０１２８】
式（Ａ−ＩＩＩ）で表される化合物としては、Ｒa20〜Ｒa23、Ｒa24、Ｒa27が水素原子であり、Ｒa25及びＲa26がヒドロキシ基である化合物であることが好ましい。
【０１２９】
Ｘa1-は、含フッ素アニオン、或いは、タングステン、モリブデン、ケイ素及びリンからなる群より選ばれる少なくとも１つの元素と、酸素とを必須元素として含有するアニオンであることが好ましく、式（６）で表される含フッ素アニオン、式（９）で表される含フッ素アニオン、又はタングステンを必須元素として含有するヘテロポリ酸又はイソポリ酸のアニオンがより好ましく、ＣＦ3ＳＯ2−Ｎ-−ＳＯ2ＣＦ3、ＣＦ3ＳＯ3-、[ＰＷ12Ｏ40]3-、[Ｐ2Ｗ18Ｏ62]6-、[ＳｉＷ12Ｏ40]4-又は[Ｗ10Ｏ32]4-であることが更に好ましく、ＣＦ3ＳＯ3-、[ＰＷ12Ｏ40]3-であることがさらにより好ましく、[ＰＷ12Ｏ40]3-がとりわけ好ましい。耐熱性の観点からは、タングステンを必須元素として含有するヘテロポリ酸又はイソポリ酸のアニオンを用いるとよい。
【０１３０】
化合物（Ａ−Ｉ）としては、式（Ａ−１）〜式（Ａ−２２８）で表される化合物が挙げられる。
好ましくは式（Ａ−１）〜式（Ａ−３６）で表される化合物、式（Ａ−３７）〜式（Ａ−７２）で表される化合物、式（Ａ−１８１）〜式（Ａ−２０４）で表される化合物及び式（Ａ−２０５）〜式（Ａ−２２８）で表される化合物が挙げられ、
より好ましくは式（Ａ−１）〜式（Ａ−６）で表される化合物、式（Ａ−１３）〜式（Ａ−２４）で表される化合物、式（Ａ−３７）〜式（Ａ−４８）で表される化合物、式（Ａ−１８１）〜式（Ａ−１９８）で表される化合物及び式（Ａ−２１１）〜式（Ａ−２１６）で表される化合物が挙げられ、
さらに好ましくは式（Ａ−１）〜式（Ａ−６）で表される化合物、式（Ａ−１３）〜式（Ａ−２４）で表される化合物及び式（Ａ−３７）〜式（Ａ−４８）で表される化合物が挙げられ、
とりわけ好ましくは式（Ａ−１９）〜式（Ａ−２４）で表される化合物が挙げられる。
【０１３１】
【表２】
0006662631.tif 000042
【０１３２】
【表３】
0006662631.tif 000043
【０１３３】
【表４】
0006662631.tif 000044
【０１３４】
【表５】
0006662631.tif 000045
【０１３５】
【表６】
0006662631.tif 000046
【０１３６】
【表７】
0006662631.tif 000047
【０１３７】
【表８】
0006662631.tif 000048
【０１３８】
上記表中、Ｘa1-、「Ｒａ（下記表中、＊は結合手を表す）」はそれぞれ以下の意味である。
【０１３９】
【表９】
0006662631.tif 000049
【０１４０】
上記表中、環Ｚ1及び環Ｚ2はそれぞれ以下の意味である。
【０１４１】
【表１０】
0006662631.tif 000050
【０１４２】
＜化合物（Ａ−Ｉ）〜化合物（Ａ−ＩＩＩ）の製造方法＞
化合物（Ａ−Ｉ）〜化合物（Ａ−ＩＩＩ）は、化合物（Ａ−Ｉ）〜化合物（Ａ−ＩＩＩ）のカチオン部分を含む塩（以下、化合物（Ａ−ＶＩ）と称する場合がある）と、Ｘa1-のアルカリ金属塩又はプロトン酸とを、混合することにより製造できる。
【０１４３】
化合物（Ａ−ＶＩ）としては、化合物（Ａ−Ｉ）〜化合物（Ａ−ＩＩＩ）のカチオン部分を含む塩と、ハロゲン化物イオン、ＣｌＯ4-、ＯＨ-、ＰＯ43-、ＳＯ42-、有機カルボン酸アニオン、有機スルホン酸アニオン、ルイス酸アニオン及び色素由来アニオンから選ばれる少なくとも１種類以上のアニオンとから形成される塩が挙げられる。
【０１４４】
ハロゲン化物イオンとしては、Ｃｌ-、Ｂｒ-及びＩ-等が挙げられる。
有機カルボン酸アニオンとしては、安息香酸イオン、アルカン酸イオン、トリハロアルカン酸イオン及びニコチン酸イオン等が挙げられる。
有機スルホン酸アニオンとしては、ベンゼンスルホン酸イオン、ナフタレンスルホン酸イオン、ｐ−トルエンスルホン酸イオン及びアルカンスルホン酸イオン等が挙げられる。
ルイス酸アニオンとしては、ＢＦ4-、ＰＦ6-及びＳｂＦ6-等が挙げられる。
色素由来アニオンとしては、フタロシアニン化合物に由来するアニオン及びアゾ化合物に由来するアニオン等が挙げられ、好ましくはフタロシアニン化合物に由来するアニオンが挙げられる。
【０１４５】
Ｘa1-と塩を形成するアルカリ金属としては、リチウム、ナトリウム及びカリウム等が挙げられる。
【０１４６】
化合物（Ａ−ＶＩ）に対するＸa1-のアルカリ金属塩又はプロトン酸の使用量は、化合物（Ａ−ＶＩ）のカチオンと、Ｘa1-の電荷が釣り合うように化学量論比で加えるとよい。
【０１４７】
化合物（Ａ−ＶＩ）及びＸa1-のアルカリ金属塩又はプロトン酸との混合は、両者を溶媒に溶解させて行ってもよいし、溶解させずに行ってもよい。
【０１４８】
溶媒としては、Ｎ，Ｎ−ジメチルホルミアミド、Ｎ，Ｎ−ジメチルアセトアミド、Ｎ−メチルピロリドン、ジメチルスルホキシド、アセトニトリル、酢酸エチル、トルエン、メタノール、エタノール、イソプロパノール、アセトン、テトラヒドロフラン、ジオキサン、水及びクロロホルムが挙げられる。
中でも、好ましくはＮ，Ｎ−ジメチルホルミアミド、Ｎ，Ｎ−ジメチルアセトアミド、Ｎ−メチルピロリドン、ジメチルスルホキシド、メタノール、エタノール、イソプロパノール及び水が挙げられる。これらの溶媒であると、化合物（Ａ−ＶＩ）及Ｘa1-のアルカリ金属塩の溶解度が高い傾向にある。
溶媒が水である場合、酢酸や塩酸等の酸を加えてもよい。
【０１４９】
化合物（Ａ−ＶＩ）と、Ｘa1-のアルカリ金属塩又はプロトン酸との混合温度は、好ましくは０〜１５０℃であり、より好ましくは１０〜１２０℃であり、さらに好ましくは２０〜１００℃である。混合時間は、好ましくは１〜７２時間であり、より好ましくは２〜２４時間であり、さらに好ましくは３〜１８時間である。
【０１５０】
水と相溶する溶媒を用いた場合は、該溶液を混合し、必要に応じてさらに１〜３時間攪拌して、その後、析出物を濾過等の固液分離により取得することで、化合物（Ａ−Ｉ）〜化合物（Ａ−ＩＩＩ）を得ることができる。必要に応じて、得られた化合物（Ａ−Ｉ）〜化合物（Ａ−ＩＩＩ）をイオン交換水や上記溶媒で洗浄してもよい。
【０１５１】
水と相溶しない溶媒を用いた場合は、反応混合物とイオン交換水を混合し、必要に応じてさらに１〜３時間攪拌して、その後、有機層を分液により取得することにより、化合物（Ａ−Ｉ）〜化合物（Ａ−ＩＩＩ）を含む溶液を得ることができる。必要に応じて、該溶液をイオン交換水や上記溶媒で洗浄してもよい。化合物（Ａ−Ｉ）〜化合物（Ａ−ＩＩＩ）を含む溶液から溶媒を除去することにより、化合物（Ａ−Ｉ）〜化合物（Ａ−ＩＩＩ）を得ることができる。
【０１５２】
＜着色分散液＞
本発明では、化合物（Ａ−Ｉ）を溶剤と混合して、化合物（Ａ−Ｉ）と溶剤（Ｅ）とを含む着色分散液にする。着色分散液にしてから、樹脂（Ｂ）、重合性化合物（Ｃ）、重合開始剤（Ｄ）などと混合して着色硬化性樹脂組成物を構成すると、カラーフィルタにした時の耐熱性をさらに高めることができる。
【０１５３】
溶剤としては、着色硬化性樹脂組成物の溶剤（Ｅ）として使用可能な溶剤であればいずれも使用できる。着色分散液にする際の溶剤は、好ましくはエーテルエステル溶剤であり、より好ましくはアルキレングリコール又はポリアルキレングリコールの一つのヒドロキシ基がエーテル化され、残りのヒドロキシ基がエステル化された溶剤、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート及びジプロピレングリコールメチルエーテルアセテート等が挙げられる。これらは単独又は複数種含んでいてもよい。
溶剤の使用量は、化合物（Ａ−Ｉ）１質量部に対して、通常１〜５０質量部であり、好ましくは２〜３０質量部であり、より好ましくは３〜１０質量部である。
【０１５４】
着色分散液を調製するにあたっては、分散剤を使用することが好ましい。分散剤としては、カチオン系、アニオン系、ノニオン系、両性、ポリエステル系、ポリアミン系、アクリル系等の公知の顔料分散剤を使用できる。これらの顔料分散剤は、単独でも２種以上を組合せて用いてもよい。顔料分散剤としては、商品名でＫＰ（信越化学工業（株）製）、フローレン（共栄社化学（株）製）、ソルスパース（ゼネカ（株）製）、ＥＦＫＡ（ＢＡＳＦ社製）、アジスパー（味の素ファインテクノ（株）製）、Ｄｉｓｐｅｒｂｙｋ（ビックケミー社製）等が挙げられる。
【０１５５】
分散剤の使用量は、化合物（Ａ−Ｉ）１００質量部に対して、通常１〜１０００質量部であり、好ましくは３〜１００質量部であり、より好ましくは５〜５０質量部であり、さらに好ましくは１０〜３０質量部である。
【０１５６】
着色分散液は、必要に応じて、着色硬化性樹脂組成物に使用される樹脂（Ｂ）の一部又は全部、好ましくは一部を予め含んでいてもよい。樹脂（Ｂ）を予め含ませておくことで、着色硬化性樹脂組成物にした時の分散性をさらに改善できる。着色分散液中の樹脂（Ｂ）の固形分換算量は、化合物（Ａ−Ｉ）１００質量部に対して、通常１〜３００質量部であり、好ましくは１０〜１００質量部であり、より好ましくは２０〜７０質量部である。
【０１５７】
分散液を調製するに当たっては、必要な成分を適宜加えた後、分散装置を用いて微細分散することが好ましい。分散装置としては、ビーズミル装置が使用できる。使用するビーズとしてはジルコニアビーズ等の硬質ビーズが一般的であり、その粒径は、０．０５ｍｍ以上、２０ｍｍ以下の範囲から選ばれ、好ましくは０．１〜１０ｍｍであり、より好ましくは０．１〜０．５ｍｍである。
【０１５８】
＜着色硬化性樹脂組成物＞
本発明の着色硬化性樹脂組成物は、化合物（Ａ−Ｉ）を含む着色剤（Ａ）、樹脂（Ｂ）、重合性化合物（Ｃ）、重合開始剤（Ｄ）及び溶剤（Ｅ）を含む組成物を含む。
また、本発明の着色硬化性樹脂組成物は、重合開始助剤（Ｄ１）、レベリング剤（Ｆ）なども適宜含むことが可能である。
【０１５９】
＜着色剤（Ａ）＞
着色剤（Ａ）としては、化合物（Ａ−Ｉ）を含み、化合物（Ａ−１）は２種以上含んでいてもよい。着色剤（Ａ）は、さらに他の染料（Ａ１）、顔料（Ｐ）を含んでいてもよい。
【０１６０】
染料（Ａ１）としては、油溶性染料、酸性染料、塩基性染料、直接染料、媒染染料、酸性染料のアミン塩及び酸性染料のスルホンアミド誘導体などの染料が挙げられ、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）で染料に分類されている化合物や、染色ノート（色染社）に記載されている公知の染料もまた挙げられる。また、化学構造によれば、アゾ染料、シアニン染料、トリフェニルメタン染料、キサンテン染料、フタロシアニン染料、ナフトキノン染料、キノンイミン染料、メチン染料、アゾメチン染料、スクワリリウム染料、アクリジン染料、スチリル染料、クマリン染料、キノリン染料及びニトロ染料等が挙げられる。これらのうち、有機溶剤可溶性染料が好ましい。
【０１６１】
具体的には、Ｃ．Ｉ．ソルベントイエロー４（以下、Ｃ．Ｉ．ソルベントイエローの記載を省略し、番号のみの記載とする。）、１４、１５、２３、２４、３８、６２、６３、６８、８２、９４、９８、９９、１６２；
Ｃ．Ｉ．ソルベントレッド４５、４９、１２５、１３０、２１８；
Ｃ．Ｉ．ソルベントブルー４、５、３７、６７、７０、９０；
Ｃ．Ｉ．ソルベントグリーン１、４、５、７、３４、３５等のＣ．Ｉ．ソルベント染料、
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．アシッドレッド１、４、８、１４、１７、１８、２６、２７、２９、３１、３４、３５、３７、４２、４４、５０、５１、５２、５７、６６、７３、８７、８８、９１、９２、９４、９７、１０３、１１１、１１４、１２９、１３３、１３４、１３８、１４３、１４５、１５０、１５１、１５８、１７６、１８２、１８３、１９５、１９８、２０６、２１１、２１５、２１６、２１７、２２７、２２８、２４９、２５２、２５７、２５８、２６０、２６１、２６６、２６８、２７０、２７４、２７７、２８０、２８１、２８９、３０８、３１２、３１５、３１６、３３９、３４１、３４５、３４６、３４９、３８２、３８３、３８８、３９４、４０１、４１２、４１７、４１８、４２２、４２６；
Ｃ．Ｉ．アシッドブルー１、７、９、１５、１８、２２、２９、４２、５９、６０、６２、７０、７２、７４、８２、８３、８６、８７、９０、９２、９３、１００、１０２、１０３、１０４、１１３、１１７、１２０、１２６、１３０、１３１、１４２、１４７、１５１、１５４、１５８、１６１、１６６、１６７、１６８、１７０、１７１、１８４、１８７、１９２、１９９、２１０、２２９、２３４、２３６、２４２、２４３、２５６、２５９、２６７、２８５、２９６、３１５、３３５；
Ｃ．Ｉ．アシッドグリーン１、３、５、９、１６、５０、５８、６３、６５、８０、１０４、１０５、１０６、１０９等のＣ．Ｉ．アシッド染料、
Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、１４１；
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０；
Ｃ．Ｉ．ダイレクトブルー１、２、６、８、１５、２２、２５、４１、５７、７１、７６、７８、８０、８１、８４、８５、８６、９０、９３、９４、９５、９７、９８、９９、１００、１０１、１０６、１０７、１０８、１０９、１１３、１１４、１１５、１１７、１１９、１２０、１３７、１４９、１５０、１５３、１５５、１５６、１５８、１５９、１６０、１６１、１６２、１６３、１６４、１６５、１６６、１６７、１６８、１７０、１７１、１７２、１７３、１８８、１８９、１９０、１９２、１９３、１９４、１９５、１９６、１９８、１９９、２００、２０１、２０２、２０３、２０７、２０９、２１０、２１２、２１３、２１４、２２２、２２５、２２６、２２８、２２９、２３６、２３７、２３８、２４２、２４３、２４４、２４５、２４６、２４７、２４８、２４９、２５０、２５１、２５２、２５６、２５７、２５９、２６０、２６８、２７４、２７５、２９３；
Ｃ．Ｉ．ダイレクトグリーン２５、２７、３１、３２、３４、３７、６３、６５、６６、６７、６８、６９、７２、７７、７９、８２等のＣ．Ｉ．ダイレクト染料、
Ｃ．Ｉ．ディスパースイエロー５４，７６等のＣ．Ｉ．ディスパース染料、
Ｃ．Ｉ．ベーシックレッド１、１０；
Ｃ．Ｉ．ベーシックブルー１、３、５、７、９、１９、２４、２５、２６、２８、２９、４０、４１、５４、５８、５９、６４、６５、６６、６７、６８；
Ｃ．Ｉ．ベーシックグリーン１；等のＣ．Ｉ．ベーシック染料、
Ｃ．Ｉ．リアクティブイエロー２，７６，１１６；
Ｃ．Ｉ．リアクティブレッド３６；等のＣ．Ｉ．リアクティブ染料、
Ｃ．Ｉ．モーダントイエロー５、８、１０、１６、２０、２６、３０、３１、３３、４２、４３、４５、５６、６１、６２、６５；
Ｃ．Ｉ．モーダントレッド１、２、４、９、１２、１４、１７、１８、１９、２２、２３、２４、２５、２６、２７、３０、３２、３３、３６、３７、３８、３９、４１、４３、４５、４６、４８、５３、５６、６３、７１、７４、８５、８６、８８、９０、９４、９５；
Ｃ．Ｉ．モーダントブルー１、２、３、７、９、１２、１３、１５、１６、１９、２０、２１、２２、２６、３０、３１、３９、４０、４１、４３、４４、４９、５３、６１、７４、７７、８３、８４；
Ｃ．Ｉ．モーダントグリーン１、３、４、５、１０、１５、２６、２９、３３、３４、３５、４１、４３、５３等のＣ．Ｉ．モーダント染料、
Ｃ．Ｉ．バットグリーン１等のＣ．Ｉ．バット染料、
等が挙げられる。
中でも、黄色染料が好ましい。
これらの染料は、２種以上を併用してもよい。
【０１６２】
顔料（Ｐ）としては、特に限定されず公知の顔料を使用することができ、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）でピグメントに分類されている顔料が挙げられる。
顔料としては、Ｃ．Ｉ．ピグメントイエロー１、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；
Ｃ．Ｉ．ピグメントレッド９、９７、１０５、１２２、１２３、１４４、１４９、１６６、１６８、１７６、１７７、１８０、１９２、２０９、２１５、２１６、２２４、２４２、２５４、２５５、２６４、２６５などの赤色顔料；
Ｃ．Ｉ．ピグメントブルー１５、１５：３、１５：４、１５：６、６０などの青色顔料；Ｃ．Ｉ．ピグメントグリーン７、３６、５８、５９などの緑色顔料；
等が挙げられる。
【０１６３】
顔料は、必要に応じて、ロジン処理、酸性基又は塩基性基が導入された顔料誘導体等を用いた表面処理、高分子化合物等による顔料表面へのグラフト処理、硫酸微粒化法等による微粒化処理、又は不純物を除去するための有機溶剤や水等による洗浄処理、イオン性不純物のイオン交換法等による除去処理等が施されていてもよい。顔料の粒径は、それぞれ均一であることが好ましい。
【０１６４】
顔料は、顔料分散剤を含有させて分散処理を行うことで、顔料分散剤が溶液の中で均一に分散した状態の顔料分散液とすることができる。顔料は、それぞれ単独で分散処理してもよいし、複数種を混合して分散処理してもよい。
【０１６５】
顔料分散剤としては、カチオン系、アニオン系、ノニオン系、両性、ポリエステル系、ポリアミン系及びアクリル系等の顔料分散剤等が挙げられる。これらの顔料分散剤は、単独でも２種以上を組合せて用いてもよい。顔料分散剤としては、商品名でＫＰ（信越化学工業（株）製）、フローレン（共栄社化学（株）製）、ソルスパース（ゼネカ（株）製）、ＥＦＫＡ（ＢＡＳＦ社製）、アジスパー（味の素ファインテクノ（株）製）及びＤｉｓｐｅｒｂｙｋ（ビックケミー社製）等が挙げられる。
【０１６６】
化合物（Ａ−Ｉ）の含有率は、着色剤（Ａ）の総量中、例えば０．１質量％以上であり、好ましくは１０質量％以上であり、より好ましくは１０質量％以上であり、更に好ましくは３０質量％以上であり、より更に好ましくは５０質量％以上であり、とりわけ好ましくは７０質量％以上である。化合物（Ａ−Ｉ）の含有率の上限は、着色剤（Ａ）の総量中、１００質量％である。
染料（Ａ１）を含む場合、染料（Ａ１）の含有率は、着色剤（Ａ）の総量中、好ましくは０．５質量％以上９０質量％以下であり、より好ましくは４０質量％以上８０質量％以下である。顔料（Ｐ）を含む場合、顔料（Ｐ）の含有率は、着色剤（Ａ）の総量中、好ましくは３５質量％以上９９質量％以下であり、より好ましくは１質量％以上７０質量％以下であり、さらに好ましくは１質量％以上５０質量％以下である。
【０１６７】
着色剤（Ａ）の含有率は、固形分の総量中、好ましくは０．０５質量％以上７０質量％以下であり、より好ましくは０．１質量％以上６０質量％以下であり、さらに好ましくは５質量％以上５０質量％以下である。着色剤（Ａ）の含有率が前記の範囲内であると、所望とする分光や色濃度を得ることができる。
なお本明細書において「固形分の総量」とは、本発明の着色硬化性樹脂組成物から溶剤（Ｅ）を除いた成分の合計量をいう。固形分の総量及びこれに対する各成分の含有量は、液体クロマトグラフィー又はガスクロマトグラフィーなどの公知の分析手段で測定することができる。
【０１６８】
＜樹脂（Ｂ）＞
樹脂（Ｂ）は、アルカリ可溶性樹脂であることが好ましい。アルカリ可溶性樹脂は、不飽和カルボン酸及び不飽和カルボン酸無水物からなる群から選ばれる少なくとも一種の単量体（ａ）に由来する構造単位を含む共重合体である。
【０１６９】
単量体（ａ）は、炭素数２〜４の環状エーテル構造とエチレン性不飽和結合とを有する単量体（ｂ）、及び（ａ）と共重合可能な単量体（ｃ）の少なくとも一方と共重合して樹脂（Ｂ）にすることが好ましく、単量体（ｂ）、単量体（ｃ）の両方と共重合した場合には、さらにカルボン酸無水物を反応させてもよい。
【０１７０】
（ａ）としては、具体的には、アクリル酸、メタクリル酸、クロトン酸、ｏ−、ｍ−、ｐ−ビニル安息香酸等の不飽和モノカルボン酸類；
マレイン酸等の不飽和ジカルボン酸類；
メチル−５−ノルボルネン−２，３−ジカルボン酸、５−カルボキシビシクロ［２．２．１］ヘプト−２−エン及び５，６−ジカルボキシビシクロ［２．２．１］ヘプト−２−エン等のカルボキシ基を含有するビシクロ不飽和化合物類；
無水マレイン酸等の不飽和ジカルボン酸類無水物；
α−（ヒドロキシメチル）アクリル酸のような、同一分子中にヒドロキシ基及びカルボキシ基を含有する不飽和アクリレート類等が挙げられる。
これらのうち、共重合反応性の点や得られる樹脂のアルカリ水溶液への溶解性の点から、アクリル酸、メタクリル酸、無水マレイン酸等が好ましい。
【０１７１】
（ｂ）は、炭素数２〜４の環状エーテル構造（例えば、オキシラン環、オキセタン環及びテトラヒドロフラン環からなる群から選ばれる少なくとも１種）とエチレン性不飽和結合とを有する重合性化合物をいう。
（ｂ）は、炭素数２〜４の環状エーテルと（メタ）アクリロイルオキシ基とを有する単量体が好ましい。
【０１７２】
尚、本明細書において、「（メタ）アクリル酸」とは、アクリル酸及びメタクリル酸よりなる群から選ばれる少なくとも１種を表す。「（メタ）アクリロイル」及び「（メタ）アクリレート」等の表記も、同様の意味を有する。
【０１７３】
（ｂ）としては、オキシラニル基とエチレン性不飽和結合とを有する単量体（ｂ１）（以下「（ｂ１）」という場合がある）、オキセタニル基とエチレン性不飽和結合とを有する単量体（ｂ２）（以下「（ｂ２）」という場合がある）、テトラヒドロフリル基とエチレン性不飽和結合とを有する単量体（ｂ３）（以下「（ｂ３）」という場合がある）等が挙げられる。好ましい（ｂ）は、オキシラニル基とエチレン性不飽和結合とを有する単量体（ｂ１）である。
【０１７４】
（ｂ１）としては、直鎖状又は分枝鎖状の不飽和炭化水素がエポキシ化された構造を有する単量体（ｂ１−１）（以下「（ｂ１−１）」という場合がある）、脂環式不飽和炭化水素がエポキシ化された構造を有する単量体（ｂ１−２）（以下「（ｂ１−２）」という場合がある）が挙げられる。着色硬化性樹脂組成物の保存安定性が優れるという点で、（ｂ１−２）がより好ましい。
【０１７５】
（ｂ１−１）としては、グリシジル（メタ）アクリレート、β−メチルグリシジル（メタ）アクリレート、β−エチルグリシジル（メタ）アクリレート、グリシジルビニルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン及び２，４，６−トリス（グリシジルオキシメチル）スチレン等が挙げられる。
【０１７６】
（ｂ１−２）としては、ビニルシクロヘキセンモノオキサイド、１，２−エポキシ−４−ビニルシクロヘキサン（例えば、セロキサイド２０００；（株）ダイセル製）、３，４−エポキシシクロヘキシルメチル（メタ）アクリレート（例えば、サイクロマーＡ４００；（株）ダイセル製）、３，４−エポキシシクロヘキシルメチル（メタ）アクリレート（例えば、サイクロマーＭ１００；（株）ダイセル製）、式（ＩＩ）で表される化合物及び式（ＩＩＩ）で表される化合物等が挙げられる。
【０１７７】
【化４０】
0006662631.tif 000051
【０１７８】
［式（ＩＩ）及び式（ＩＩＩ）中、Ｒa及びＲbは、互いに独立に、水素原子又は炭素数１〜４のアルキル基を表し、該アルキル基に含まれる水素原子は、ヒドロキシ基で置換されていてもよい。
Ｘa及びＸbは、互いに独立に、単結合、−Ｒc−、＊−Ｒc−Ｏ−、＊−Ｒc−Ｓ−又は＊−Ｒc−ＮＨ−を表す。
Ｒcは、炭素数１〜６のアルカンジイル基を表す。
＊は、Ｏとの結合手を表す。］
【０１７９】
式（ＩＩ）で表される化合物としては、式（ＩＩ−１）〜式（ＩＩ−１５）のいずれかで表される化合物等が挙げられる。中でも、好ましくは式（ＩＩ−１）、式（ＩＩ−３）、式（ＩＩ−５）、式（ＩＩ−７）、式（ＩＩ−９）及び式（ＩＩ−１１）〜式（ＩＩ−１５）で表される化合物が挙げられ、より好ましくは式（ＩＩ−１）、式（ＩＩ−７）、式（ＩＩ−９）及び式（ＩＩ−１５）で表される化合物が挙げられる。
【０１８０】
【化４１】
0006662631.tif 000052
【０１８１】
【化４２】
0006662631.tif 000053
【０１８２】
式（ＩＩＩ）で表される化合物としては、式（ＩＩＩ−１）〜式（ＩＩＩ−１５）のいずれかで表される化合物等が挙げられ、中でも、好ましくは式（ＩＩＩ−１）、式（ＩＩＩ−３）、式（ＩＩＩ−５）、式（ＩＩＩ−７）、式（ＩＩＩ−９）及び式（ＩＩＩ−１１）〜式（ＩＩＩ−１５）で表される化合物が挙げられ、より好ましくは式（ＩＩＩ−１）、式（ＩＩＩ−７）、式（ＩＩＩ−９）及び式（ＩＩＩ−１５）で表される化合物が挙げられる。
【０１８３】
【化４３】
0006662631.tif 000054
【０１８４】
【化４４】
0006662631.tif 000055
【０１８５】
式（ＩＩ）で表される化合物及び式（ＩＩＩ）で表される化合物は、それぞれ単独で用いても、式（ＩＩ）で表される化合物と式（ＩＩＩ）で表される化合物とを併用してもよい。これらを併用する場合、式（ＩＩ）で表される化合物及び式（ＩＩＩ）で表される化合物の含有比率はモル基準で、好ましくは５：９５〜９５：５であり、より好ましくは１０：９０〜９０：１０であり、さらに好ましくは２０：８０〜８０：２０である。
【０１８６】
（ｃ）としては、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリル（メタ）アクリレート、シクロペンチル（メタ）アクリレート、シクロヘキシル（メタ）アクリレート、２−メチルシクロヘキシル（メタ）アクリレート、トリシクロ［５．２．１．０2,6］デカン−８−イル（メタ）アクリレート（当該技術分野では、慣用名として「ジシクロペンタニル（メタ）アクリレート」といわれている。また、「トリシクロデシル（メタ）アクリレート」という場合がある。）、トリシクロ［５．２．１．０2,6］デセン−８−イル（メタ）アクリレート（当該技術分野では、慣用名として「ジシクロペンテニル（メタ）アクリレート」といわれている。）、ジシクロペンタニルオキシエチル（メタ）アクリレート、イソボルニル（メタ）アクリレート、アダマンチル（メタ）アクリレート、アリル（メタ）アクリレート、プロパルギル（メタ）アクリレート、フェニル（メタ）アクリレート、ナフチル（メタ）アクリレート及びベンジル（メタ）アクリレート等の（メタ）アクリル酸エステル類；
２−ヒドロキシエチル（メタ）アクリレート及び２−ヒドロキシプロピル（メタ）アクリレート等のヒドロキシ基含有（メタ）アクリル酸エステル類；
マレイン酸ジエチル、フマル酸ジエチル及びイタコン酸ジエチル等のジカルボン酸ジエステル；
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン及び５，６−ビス（シクロヘキシルオキシカルボニル）ビシクロ［２．２．１］ヘプト−２−エン等のビシクロ不飽和化合物類；
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート及びＮ−（９−アクリジニル）マレイミド等のジカルボニルイミド誘導体類；
スチレン、α−メチルスチレン、ｍ−メチルスチレン、ｐ−メチルスチレン、ビニルトルエン、ｐ−メトキシスチレン、アクリロニトリル、メタクリロニトリル、塩化ビニル、塩化ビニリデン、アクリルアミド、メタクリルアミド、酢酸ビニル、１，３−ブタジエン、イソプレン及び２，３−ジメチル−１，３−ブタジエン等が挙げられる。
これらのうち、共重合反応性及び耐熱性の点から、スチレン、ビニルトルエン、ベンジル（メタ）アクリレート、トリシクロ［５．２．１．０2,6］デカン−８−イル（メタ）アクリレート、Ｎ−フェニルマレイミド、Ｎ−シクロヘキシルマレイミド、Ｎ−ベンジルマレイミド及びビシクロ［２．２．１］ヘプト−２−エンが好ましい。
【０１８７】
カルボン酸無水物としては、無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物及び５，６−ジカルボキシビシクロ［２．２．１］ヘプト−２−エン無水物等が挙げられる。カルボン酸無水物の使用量は、（ａ）の使用量１モルに対して、０．５〜１モルであることが好ましい。
【０１８８】
樹脂（Ｂ）としては、具体的に、３，４−エポキシシクロヘキシルメチル（メタ）アクリレート／（メタ）アクリル酸共重合体、３，４−エポキシトリシクロ［５．２．１．０2,6］デシル（メタ）アクリレート／（メタ）アクリル酸共重合体等の樹脂；グリシジル（メタ）アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０2,6］デシル（メタ）アクリレート／（メタ）アクリル酸／Ｎ−シクロヘキシルマレイミド共重合体、３，４−エポキシトリシクロ［５．２．１．０2,6］デシル（メタ）アクリレート／（メタ）アクリル酸／ビニルトルエン共重合体、３−メチル−３−（メタ）アクリルロイルオキシメチルオキセタン／（メタ）アクリル酸／スチレン共重合体等の樹脂；ベンジル（メタ）アクリレート／（メタ）アクリル酸共重合体、スチレン／（メタ）アクリル酸共重合体、ベンジル（メタ）アクリレート／トリシクロデシル（メタ）アクリレート／（メタ）アクリル酸共重合体等の樹脂；ベンジル（メタ）アクリレート／（メタ）アクリル酸共重合体にグリシジル（メタ）アクリレートを付加させた樹脂、トリシクロデシル（メタ）アクリレート／スチレン／（メタ）アクリル酸共重合体にグリシジル（メタ）アクリレートを付加させた樹脂、トリシクロデシル（メタ）アクリレート／ベンジル（メタ）アクリレート／（メタ）アクリル酸共重合体にグリシジル（メタ）アクリレートを付加させた樹脂等の樹脂；トリシクロデシル（メタ）アクリレート／グリシジル（メタ）アクリレートの共重合体に（メタ）アクリル酸を反応させた樹脂、トリシクロデシル（メタ）アクリレート／スチレン／グリシジル（メタ）アクリレートの共重合体に（メタ）アクリル酸を反応させた樹脂等の樹脂；トリシクロデシル（メタ）アクリレート／グリシジル（メタ）アクリレートの共重合体に（メタ）アクリル酸を反応させた樹脂にさらにテトラヒドロフタル酸無水物を反応させた樹脂等の樹脂等が挙げられる。
【０１８９】
樹脂（Ｂ）のポリスチレン換算の重量平均分子量は、好ましくは３，０００〜１００，０００であり、より好ましくは５，０００〜５０，０００であり、さらに好ましくは５，０００〜３０，０００である。分子量が前記の範囲にあると、塗膜硬度が向上し、残膜率も高く、未露光部の現像液に対する溶解性が良好で、着色パターンの解像度が向上する傾向がある。
樹脂（Ｂ）の分子量分布［重量平均分子量（Ｍｗ）／数平均分子量（Ｍｎ）］は、好ましくは１．１〜６であり、より好ましくは１．２〜４である。
【０１９０】
樹脂（Ｂ）の酸価は、好ましくは５０〜１７０ｍｇ−ＫＯＨ／ｇであり、より好ましくは６０〜１５０ｍｇ−ＫＯＨ／ｇ、さらに好ましくは７０〜１３５ｍｇ−ＫＯＨ／ｇである。ここで酸価は樹脂（Ｂ）１ｇを中和するに必要な水酸化カリウムの量（ｍｇ）として測定される値であり、例えば水酸化カリウム水溶液を用いて滴定することにより求めることができる。
【０１９１】
樹脂（Ｂ）の含有量は、固形分の総量中、好ましくは７〜６５質量％であり、より好ましくは１３〜６０質量％であり、さらに好ましくは１７〜５５質量％である。樹脂（Ｂ）の含有量が、前記の範囲にあると、着色パターンが形成でき、また着色パターンの解像度及び残膜率が向上する傾向がある。
【０１９２】
＜重合性化合物（Ｃ）＞
重合性化合物（Ｃ）は、重合開始剤（Ｄ）から発生した活性ラジカル及び／又は酸によって重合しうる化合物であり、重合性のエチレン性不飽和結合を有する化合物等が挙げられ、好ましくは（メタ）アクリル酸エステル化合物である。
【０１９３】
エチレン性不飽和結合を１つ有する重合性化合物としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドン等、並びに、上述の（ａ）、（ｂ）及び（ｃ）が挙げられる。
【０１９４】
エチレン性不飽和結合を２つ有する重合性化合物としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル及び３−メチルペンタンジオールジ（メタ）アクリレート等が挙げられる。
【０１９５】
中でも、重合性化合物（Ｃ）は、エチレン性不飽和結合を３つ以上有する重合性化合物であることが好ましい。重合性化合物としては、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、テトラペンタエリスリトールデカ（メタ）アクリレート、テトラペンタエリスリトールノナ（メタ）アクリレート、トリス（２−（メタ）アクリロイルオキシエチル）イソシアヌレート、エチレングリコール変性ペンタエリスリトールテトラ（メタ）アクリレート、エチレングリコール変性ジペンタエリスリトールヘキサ（メタ）アクリレート、プロピレングリコール変性ペンタエリスリトールテトラ（メタ）アクリレート、プロピレングリコール変性ジペンタエリスリトールヘキサ（メタ）アクリレート、カプロラクトン変性ペンタエリスリトールテトラ（メタ）アクリレート及びカプロラクトン変性ジペンタエリスリトールヘキサ（メタ）アクリレート等が挙げられ、中でも、好ましくはジペンタエリスリトールペンタ（メタ）アクリレート及びジペンタエリスリトールヘキサ（メタ）アクリレートが挙げられる。
【０１９６】
重合性化合物（Ｃ）の重量平均分子量は、好ましくは１５０以上２，９００以下であり、より好ましくは２５０〜１，５００以下である。
【０１９７】
重合性化合物（Ｃ）の含有量は、固形分の総量中、好ましくは７〜６５質量％であり、より好ましくは１３〜６０質量％であり、さらに好ましくは１７〜５５質量％である。
樹脂（Ｂ）と重合性化合物（Ｃ）との含有量比〔樹脂（Ｂ）：重合性化合物（Ｃ）〕は質量基準で、好ましくは２０：８０〜８０：２０であり、より好ましくは３５：６５〜８０：２０である。
重合性化合物（Ｃ）の含有量が、前記の範囲内にあると、着色パターン形成時の残膜率及びカラーフィルタの耐薬品性が向上する傾向がある。
【０１９８】
＜重合開始剤（Ｄ）＞
重合開始剤（Ｄ）は、光や熱の作用により活性ラジカル、酸等を発生し、重合を開始しうる化合物であれば特に限定されることなく、公知の重合開始剤を用いることができる。
重合開始剤（Ｄ）としては、Ｏ−アシルオキシム化合物、アルキルフェノン化合物、ビイミダゾール化合物、トリアジン化合物及びアシルホスフィンオキサイド化合物等が挙げられる。
【０１９９】
Ｏ−アシルオキシム化合物は、式（ｄ１）で表される部分構造を有する化合物である。以下、＊は結合手を表す。
【０２００】
【化４５】
0006662631.tif 000056
【０２０１】
Ｏ−アシルオキシム化合物としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン、Ｎ−アセトキシ−１−［９−エチル−６−（２−メチルベンゾイル）−９Ｈ−カルバゾール−３−イル］−３−シクロペンチルプロパン−１−イミン及びＮ−ベンゾイルオキシ−１−［９−エチル−６−（２−メチルベンゾイル）−９Ｈ−カルバゾール−３−イル］−３−シクロペンチルプロパン−１−オン−２−イミン等が挙げられる。イルガキュアＯＸＥ０１、ＯＸＥ０２（以上、ＢＡＳＦ社製）、Ｎ−１９１９（ＡＤＥＫＡ社製）等の市販品を用いてもよい。中でも、Ｏ−アシルオキシム化合物は、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン及びＮ−ベンゾイルオキシ−１−（４−フェニルスルファニルフェニル）−３−シクロペンチルプロパン−１−オン−２−イミンからなる群から選ばれる少なくとも１種が好ましく、Ｎ−ベンゾイルオキシ−１−（４−フェニルスルファニルフェニル）オクタン−１−オン−２−イミンがより好ましい。
【０２０２】
アルキルフェノン化合物は、例えば、式（ｄ２）で表される部分構造又は式（ｄ３）で表される部分構造を有する化合物である。これらの部分構造中、ベンゼン環は置換基を有していてもよい。
【０２０３】
【化４６】
0006662631.tif 000057
【０２０４】
式（ｄ２）で表される部分構造を有する化合物としては、例えば、２−メチル−２−モルホリノ−１−（４−メチルスルファニルフェニル）プロパン−１−オン、２−ジメチルアミノ−１−（４−モルホリノフェニル）−２−ベンジルブタン−１−オン、２−（ジメチルアミノ）−２−［（４−メチルフェニル）メチル］−１−［４−（４−モルホリニル）フェニル］ブタン−１−オン等が挙げられる。イルガキュア３６９、９０７、３７９（以上、ＢＡＳＦ社製）等の市販品を用いてもよい。
式（ｄ３）で表される部分構造を有する化合物としては、例えば、２−ヒドロキシ−２−メチル−１−フェニルプロパン−１−オン、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−（４−イソプロペニルフェニル）プロパン−１−オンのオリゴマー、α，α−ジエトキシアセトフェノン、ベンジルジメチルケタール等が挙げられる。
感度の点で、アルキルフェノン化合物としては、式（ｄ２）で表される部分構造を有する化合物が好ましい。
【０２０５】
ビイミダゾール化合物としては、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報等参照。）、２，２’−ビス（２−クロロフェニル）−４，４’，５，５’−テトラフェニルビイミダゾール、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報等参照。）及び４，４’，５，５’−位のフェニル基がカルボアルコキシ基により置換されているイミダゾール化合物（例えば、特開平７−１０９１３号公報等参照）等が挙げられる。中でも、下記式で表される化合物及びこれらの混合物が好ましい。
【０２０６】
【化４７】
0006662631.tif 000058
【０２０７】
トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−(４−メトキシスチリル)−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン及び２，４−ビス（トリクロロメチル）−６−〔２−（３，４−ジメトキシフェニル）エテニル〕−１，３，５−トリアジン等が挙げられる。
【０２０８】
アシルホスフィンオキサイド化合物としては、２，４，６−トリメチルベンゾイルジフェニルホスフィンオキサイド等が挙げられる。
【０２０９】
さらに重合開始剤（Ｄ）としては、ベンゾイン、ベンゾインメチルエーテル、ベンゾインエチルエーテル、ベンゾインイソプロピルエーテル、ベンゾインイソブチルエーテル等のベンゾイン化合物；ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノン等のベンゾフェノン化合物；９，１０−フェナンスレンキノン、２−エチルアントラキノン、カンファーキノン等のキノン化合物；１０−ブチル−２−クロロアクリドン、ベンジル、フェニルグリオキシル酸メチル及びチタノセン化合物等が挙げられる。
これらは、後述の重合開始助剤（Ｄ１）（特にアミン類）と組合せて用いることが好ましい。
【０２１０】
重合開始剤（Ｄ）は、好ましくはアルキルフェノン化合物、トリアジン化合物、アシルホスフィンオキサイド化合物、Ｏ−アシルオキシム化合物及びビイミダゾール化合物からなる群から選ばれる少なくとも一種を含む重合開始剤であり、より好ましくはＯ−アシルオキシム化合物を含む重合開始剤である。
【０２１１】
重合開始剤（Ｄ）の含有量は、樹脂（Ｂ）及び重合性化合物（Ｃ）の合計量１００質量部に対して、好ましくは０．０５〜４０質量部であり、より好ましくは０．１〜３０質量部である。
【０２１２】
＜重合開始助剤（Ｄ１）＞
重合開始助剤（Ｄ１）は、重合開始剤によって重合が開始された重合性化合物の重合を促進するために用いられる化合物、もしくは増感剤である。重合開始助剤（Ｄ１）を含む場合、通常、重合開始剤（Ｄ）と組合せて用いられる。
重合開始助剤（Ｄ１）としては、アミン化合物、アルコキシアントラセン化合物、チオキサントン化合物及びカルボン酸化合物等が挙げられる。
【０２１３】
アミン化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン及び４，４’−ビス（エチルメチルアミノ）ベンゾフェノン等が挙げられ、中でも好ましくは４，４’−ビス（ジエチルアミノ）ベンゾフェノンが挙げられる。ＥＡＢ−Ｆ（保土谷化学工業（株）製）等の市販品を用いてもよい。
【０２１４】
アルコキシアントラセン化合物としては、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン及び２−エチル−９，１０−ジブトキシアントラセン等が挙げられる。
【０２１５】
チオキサントン化合物としては、２−イソプロピルチオキサントン、４−イソプロピルチオキサントン、２，４−ジエチルチオキサントン、２，４−ジクロロチオキサントン及び１−クロロ−４−プロポキシチオキサントン等が挙げられる。
【０２１６】
カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、Ｎ−フェニルグリシン、フェノキシ酢酸、ナフチルチオ酢酸、Ｎ−ナフチルグリシン及びナフトキシ酢酸等が挙げられる。
【０２１７】
これらの重合開始助剤（Ｄ１）を用いる場合、その含有量は、樹脂（Ｂ）及び重合性化合物（Ｃ）の合計量１００質量部に対して、好ましくは０．１〜３０質量部であり、より好ましくは１〜２０質量部である。重合開始助剤（Ｄ１）の量がこの範囲内にあると、さらに高感度で着色パターンを形成することができ、カラーフィルタの生産性が向上する傾向にある。
【０２１８】
＜溶剤（Ｅ）＞
溶剤（Ｅ）は、特に限定されず、当該分野で通常使用される溶剤を用いることができ、該溶剤（Ｅ）としては、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤及びジメチルスルホキシド等が挙げられる。
【０２１９】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート及びγ−ブチロラクトン等が挙げられる。
【０２２０】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール及びメチルアニソール等が挙げられる。
【０２２１】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート及びジプロピレングリコールメチルエーテルアセテート等が挙げられる。
【０２２２】
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン及びイソホロン等が挙げられる。
【０２２３】
アルコール溶剤としては、メタノール、エタノール、プロパノール、ブタノール、ヘキサノール、シクロヘキサノール、エチレングリコール、プロピレングリコール及びグリセリン等が挙げられる。
芳香族炭化水素溶剤としては、ベンゼン、トルエン、キシレン及びメシチレン等が挙げられる。
アミド溶剤としては、Ｎ，Ｎ−ジメチルホルムアミド、Ｎ，Ｎ−ジメチルアセトアミド及びＮ−メチルピロリドン等が挙げられる。
【０２２４】
これらの溶剤は、単独で用いても２種以上を併用してもよい。
中でも、プロピレングリコールモノメチルエーテルアセテート、乳酸エチル、プロピレングリコールモノメチルエーテル、３−エトキシプロピオン酸エチル、エチレングリコールモノメチルエーテル、エチレングリコールモノブチルエーテル、ジエチレングリコールモノメチルエーテル、ジエチレングリコールモノエチルエーテル、３−メトキシブチルアセテート、３−メトキシ−１−ブタノール、４−ヒドロキシ−４−メチル−２−ペンタノン、Ｎ，Ｎ−ジメチルホルムアミド及びＮ−メチルピロリドン等が好ましく、プロピレングリコールモノメチルエーテルアセテート、プロピレングリコールモノメチルエーテル、エチレングリコールモノブチルエーテル、ジプロピレングリコールメチルエーテルアセテート、乳酸エチル、３−メトキシブチルアセテート、３−メトキシ−１−ブタノール、３−エトキシプロピオン酸エチル及びＮ−メチルピロリドンがより好ましい。
【０２２５】
溶剤（Ｅ）の含有量は、着色硬化性樹脂組成物の総量中、好ましくは７０〜９５質量％であり、より好ましくは７５〜９２質量％である。言い換えると、着色硬化性樹脂組成物の固形分は、好ましくは５〜３０質量％、より好ましくは８〜２５質量％である。溶剤（Ｅ）の含有量が前記の範囲にあると、塗布時の平坦性が良好になり、またカラーフィルタを形成した際に色濃度が不足しないために表示特性が良好となる傾向がある。
【０２２６】
＜レベリング剤（Ｆ）＞
レベリング剤（Ｆ）としては、シリコーン系界面活性剤、フッ素系界面活性剤及びフッ素原子を有するシリコーン系界面活性剤等が挙げられる。これらは、側鎖に重合性基を有していてもよい。
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ４４４６、ＴＳＦ４４５２及びＴＳＦ４４６０（モメンティブ・パフォーマンス・マテリアルズ・ジャパン合同会社製）等が挙げられる。
【０２２７】
フッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０２２８】
フッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０２２９】
レベリング剤（Ｆ）を含有する場合、その含有量は、着色硬化性樹脂組成物の総量中、好ましくは０．００１質量％以上０.２質量％以下であり、より好ましくは０.００２質量％以上０．１質量％以下であり、さらに好ましくは０.００５質量％以上０．０７質量％以下である。レベリング剤（Ｆ）の含有量が前記の範囲内にあると、カラーフィルタの平坦性を良好にすることができる。
【０２３０】
＜その他の成分＞
本発明の着色硬化性樹脂組成物は、必要に応じて、充填剤、他の高分子化合物、密着促進剤、酸化防止剤、光安定剤、連鎖移動剤等、当該技術分野で公知の添加剤を含んでもよい。
【０２３１】
＜着色硬化性樹脂組成物の製造方法＞
本発明の着色硬化性樹脂組成物は、化合物（Ａ−Ｉ）及び／又は着色分散液、樹脂（Ｂ）、重合性化合物（Ｃ）、重合開始剤（Ｄ）、並びに必要に応じて用いられる、化合物（Ａ−Ｉ）以外の着色剤（Ａ）、溶剤（Ｅ）、レベリング剤（Ｆ）、重合開始助剤（Ｄ１）及びその他の成分を混合することにより調製できる。
化合物（Ａ−Ｉ）以外の着色剤（Ａ）が顔料（Ｐ）を含む場合、この顔料（Ｐ）は、予め溶剤（Ｅ）の一部又は全部と混合し、顔料の平均粒子径が０．２μｍ以下程度となるまで、ビーズミルなどを用いて分散させることが好ましい。この際、必要に応じて前記顔料分散剤、樹脂（Ｂ）の一部又は全部を配合してもよい。
混合後の着色硬化性樹脂組成物を、孔径０．０１〜１０μm程度のフィルタでろ過することが好ましい。
【０２３２】
＜カラーフィルタの製造方法＞
本発明の着色硬化性樹脂組成物から着色パターンを製造する方法としては、フォトリソグラフ法、インクジェット法、印刷法等が挙げられる。中でも、フォトリソグラフ法が好ましい。フォトリソグラフ法は、着色硬化性樹脂組成物を基板に塗布し、乾燥させて着色組成物層を形成し、フォトマスクを介して該着色組成物層を露光して、現像する方法である。フォトリソグラフ法において、露光の際にフォトマスクを用いないこと、及び／又は現像しないことにより、上記着色組成物層の硬化物である着色塗膜を形成することができる。このように形成した着色パターンや着色塗膜が本発明のカラーフィルタである。
作製するカラーフィルタの膜厚は、特に限定されず、目的や用途等に応じて適宜調整することができ、通常０．１〜３０μｍであり、好ましくは０．１〜２０μｍであり、さらに好ましくは０．５〜６μｍである。
【０２３３】
基板としては、ガラス板や、樹脂板、シリコン、前記基板上にアルミニウム、銀、銀／銅／パラジウム合金薄膜などを形成したものが用いられる。これらの基板上には、別のカラーフィルタ層、樹脂層、トランジスタ及び回路等が形成されていてもよい。
【０２３４】
フォトリソグラフ法による各色画素の形成は、公知又は慣用の装置や条件で行うことができる。例えば、下記のようにして作製することができる。
まず、着色硬化性樹脂組成物を基板上に塗布し、加熱乾燥（プリベーク）及び／又は減圧乾燥することにより溶剤等の揮発成分を除去して乾燥させ、平滑な着色組成物層を得る。
塗布方法としては、スピンコート法、スリットコート法、スリット  アンド  スピンコート法等が挙げられる。
【０２３５】
次に、着色組成物層は、目的の着色パターンを形成するためのフォトマスクを介して露光される。
露光面全体に均一に平行光線を照射することや、フォトマスクと着色組成物層が形成された基板との正確な位置合せを行うことができるため、マスクアライナ及びステッパ等の露光装置を使用することが好ましい。
【０２３６】
露光後の着色組成物層を現像液に接触させて現像することにより、基板上に着色パターンが形成される。現像により、着色組成物層の未露光部が現像液に溶解して除去される。
現像液としては、水酸化カリウム、炭酸水素ナトリウム、炭酸ナトリウム、水酸化テトラメチルアンモニウム等のアルカリ性化合物の水溶液が好ましい。
現像方法は、パドル法、ディッピング法及びスプレー法等のいずれでもよい。さらに現像時に基板を任意の角度に傾けてもよい。
現像後は、水洗することが好ましい。
【０２３７】
さらに、得られた着色パターンに、ポストベークを行うことが好ましい。
【０２３８】
本発明の化合物は、これを用いた着色硬化性樹脂組成物により、特に耐熱性に優れたカラーフィルタを製造できる。該カラーフィルタは、表示装置（例えば、液晶表示装置、有機ＥＬ装置、電子ペーパー等）及び固体撮像素子に用いられるカラーフィルタとして有用である。
【実施例】
【０２３９】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。なお、以下においては、特に断りのない限り、「部」は「質量部」を、「％」は「質量％」を意味する。
【０２４０】
化合物は、質量分析（ＬＣ；Ａｇｉｌｅｎｔ製１２００型、ＭＡＳＳ；Ａｇｉｌｅｎｔ製ＬＣ／ＭＳＤ型）又は元素分析（ＶＡＲＩＯ−ＥＬ；（エレメンタール（株）製））で同定した。
【０２４１】
〔実施例１〕
２，３，３−トリメチルインドレニン（東京化成（株）製）１１．０部と４−フルオロベンジルブロミド１９．４部をトルエン１００部に加え、１４時間加熱還流した。冷却後生じた沈殿物を濾取し、クロロホルム５０部で洗浄し、６０℃で２４時間乾燥し、下式（ｄ−１）で表される化合物１７．７部を得た。
【０２４２】
【化４８】
0006662631.tif 000059
【０２４３】
式（ｄ−１）で表される化合物の同定
（質量分析）イオン化モード＝ＥＳＩ＋：  ｍ／ｚ＝  ２６８．１［Ｍ−Ｂｒ］+ 
Ｅｘａｃｔ  Ｍａｓｓ：  ３４７．１
【０２４４】
次に、式（ｄ−１）で表される化合物６．０部、スクアリン酸０．９５部、１−ブタノール６３部及びピリジン７．０部を混合し、１１５℃で１６時間加熱撹拌した。
冷却後生じた沈殿物を濾取し、６０℃で２４時間乾燥し、式（ＳＱ−１）で表される化合物２．３部を得た。
【０２４５】
【化４９】
0006662631.tif 000060
【０２４６】
式（ＳＱ−１）で表される化合物の同定
（質量分析）イオン化モード＝ＥＳＩ＋：  ｍ／ｚ＝  ６１１．３［Ｍ−Ｈ］+ 
Ｅｘａｃｔ  Ｍａｓｓ：  ６１２．３
【０２４７】
〔実施例２〕
式（ＳＱ−１）で表される化合物２．０部及びトリフルオロメタンスルホン酸メチル２．０部を塩化メチレン１４部中に加え、２０〜３０℃で３時間撹拌した。その後５％炭酸水素ナトリウム水溶液５０部を加え、クロロホルムで分液し、有機層からクロロホルムを留去し、残った残渣を６０℃で２４時間乾燥し、式（ＳＱ−１Ｋ）で表される化合物２．５部を得た。
【０２４８】
【化５０】
0006662631.tif 000061
【０２４９】
式（ＳＱ−１Ｋ）で表される化合物の同定
（質量分析）イオン化モード＝ＥＳＩ＋：  ｍ／ｚ＝  ６２７．３［Ｍ−ＣＦ3ＳＯ3］+
Ｅｘａｃｔ  Ｍａｓｓ：  ７７６．３
【０２５０】
〔実施例３〕
式（ＳＱ−１Ｋ）で表される化合物７．７部にメタノール４００部を加え、２０℃〜３０℃で１時間撹拌し、溶液を得た。この溶液に、イオン交換水４００部を加え、２時間撹拌し、溶液（ＳＱ−１ＫＡ）を得た。一方、ホスホ１２タングステン酸３水素９．６部にイオン交換水２８．８部を加え、２０℃〜３０℃で１時間撹拌し、次いで、メタノール２８．８部を加え、２時間撹拌し、溶液（ＳＱ−１ＫＢ）を得た。溶液（ＳＱ−１ＫＡ）に溶液（ＳＱ−１ＫＢ）を加え、２０℃〜３０℃で１２時間撹拌した。生じた沈殿物をろ過により、濾取し、イオン交換水２００部で２度洗浄、次いでメタノール２００部で２度洗浄した。濾取した結晶を、６０℃で２４時間乾燥し、式（ＳＱ−１Ｐ）で表される化合物１１．５部を得た。
【０２５１】
【化５１】
0006662631.tif 000062
【０２５２】
〔樹脂の合成〕
還流冷却器、滴下ロート及び撹拌機を備えたフラスコ内に窒素を適量流して窒素雰囲気とし、プロピレングリコールモノメチルエーテルアセテート１００部を入れ、撹拌しながら８５℃まで加熱した。次いで、該フラスコ内に、メタクリル酸１９部、３，４−エポキシトリシクロ［５．２．１．０2,6］デカン−８−イルアクリレート及び３，４−エポキシトリシクロ［５．２．１．０2,6］デカン−９−イルアクリレートの混合物（含有比はモル比で５０：５０）（商品名「Ｅ−ＤＣＰＡ」、株式会社ダイセル製）１７１部をプロピレングリコールモノメチルエーテルアセテート４０部に溶解した溶液を、滴下ポンプを用いて約５時間かけて滴下した。一方、重合開始剤２，２’−アゾビス（２，４−ジメチルバレロニトリル）２６部をプロピレングリコールモノメチルエーテルアセテート１２０部に溶解した溶液を別の滴下ポンプを用いて約５時間かけてフラスコ内に滴下した。重合開始剤の滴下が終了した後、約３時間同温度に保持し、その後室温まで冷却して、固形分４３．５％の共重合体、樹脂（Ｂ−１）の溶液を得た。得られた樹脂（Ｂ−１）の重量平均分子量は８０００、分子量分布は１．９８、固形分換算の酸価は５３ｍｇ−ＫＯＨ／ｇであった。
【０２５３】
【化５２】
0006662631.tif 000063
【０２５４】
樹脂のポリスチレン換算の重量平均分子量（Ｍｗ）及び数平均分子量（Ｍｎ）の測定は、ＧＰＣ法により以下の条件で行った。
装置            ；ＨＬＣ−８１２０ＧＰＣ（東ソー（株）製）
カラム          ；ＴＳＫ−ＧＥＬＧ２０００ＨＸＬ
カラム温度      ；４０℃
溶媒            ；ＴＨＦ
流速            ；１．０ｍＬ／ｍｉｎ
被検液固形分濃度；０．００１〜０．０１質量％
注入量          ；５０μＬ
検出器          ；ＲＩ
校正用標準物質  ；ＴＳＫ  ＳＴＡＮＤＡＲＤ  ＰＯＬＹＳＴＹＲＥＮＥ
Ｆ−４０、Ｆ−４、Ｆ−２８８、Ａ−２５００、Ａ−５００
（東ソー（株）製）
上記で得られたポリスチレン換算の重量平均分子量及び数平均分子量の比（Ｍｗ／Ｍｎ）を分子量分布とした。
【０２５５】
〔着色硬化性樹脂組成物の調製〕
〔実施例４〕
着色剤（Ａ１）：式（ＳＱ−１Ｋ）で表される化合物  ０．３部；
アルカリ可溶性樹脂（Ｂ）：樹脂（Ｂ−１）（固形分換算）５０部；
重合性化合物（Ｃ）：ジペンタエリスリトールヘキサアクリレート（ＫＡＹＡＲＡＤ（登録商標）  ＤＰＨＡ；日本化薬（株）製）  ５０部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ社製；Ｏ−アシルオキシム化合物）  １０部；
溶剤（Ｅ）：プロピレングリコールモノメチルエーテルアセテート  ７００部；
並びに
レベリング剤（Ｆ）：メガファック（登録商標）Ｆ５５４（ＤＩＣ（株）製）  ０．１部；
を混合して着色硬化性樹脂組成物を得た。
【０２５６】
〔実施例５〕
着色剤（Ａ１）：式（ＳＱ−１Ｐ）で表される化合物  ０．２部；
アルカリ可溶性樹脂（Ｂ）：樹脂（Ｂ−１）（固形分換算）５０部；
重合性化合物（Ｃ）：ジペンタエリスリトールヘキサアクリレート（ＫＡＹＡＲＡＤ（登録商標）  ＤＰＨＡ；日本化薬（株）製）  ５０部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ社製；Ｏ−アシルオキシム化合物）  １０部；
溶剤（Ｅ）：Ｎ−メチルピロリドン  ４００部；
溶剤（Ｅ）：プロピレングリコールモノメチルエーテルアセテート  ２６０部；
並びに
レベリング剤（Ｆ）：メガファック（登録商標）Ｆ５５４（ＤＩＣ（株）製）  ０．１部；
を混合して着色硬化性樹脂組成物を得た。
【０２５７】
〔パターンの形成〕
２インチ角のガラス基板（イーグルＸＧ；コーニング社製）上に、着色硬化性樹脂組成物をスピンコート法で塗布したのち、１００℃で３分間プリベークして組成物層を得た。冷却後、組成物層が形成されたガラス基板と石英ガラス製フォトマスクとの間隔を１００μｍとして、露光機（ＴＭＥ−１５０ＲＳＫ；トプコン（株）製）を用いて、大気雰囲気下、１５０ｍＪ／ｃｍ２の露光量（３６５ｎｍ基準）で光照射する。フォトマスクとしては、１００μｍラインアンドスペースパターンが形成されたものを使用する。光照射後、上記塗膜を、非イオン系界面活性剤０．１２％と水酸化カリウム０．０４％を含む水系現像液に２３℃で８０秒間浸漬現像し、水洗後、オーブン中、２２０℃で２０分間ポストベークを行い、パターンを得た。
【０２５８】
〔耐熱性評価〕
着色硬化性樹脂組成物の塗布膜を２１０℃で２０分加熱し、塗布膜の加熱前後の色差（ΔＥａｂ＊）を測色機（ＯＳＰ−ＳＰ−２００；ＯＬＹＭＰＵＳ社製）を用いて測定した。実施例４及び５で得られた塗布膜について、それぞれ以上の耐熱性評価を実施した結果、色差（ΔＥａｂ＊）は１４．５、７．８であり、本願化合物が耐熱性に優れていることが分かった。
【産業上の利用可能性】
【０２５９】
本発明の化合物を含む着色硬化性樹脂組成物を用いると、良好な耐熱性を有するカラーフィルタを提供することができる。該カラーフィルタは、表示装置（例えば、液晶表示装置、有機ＥＬ装置、電子ペーパー等）及び固体撮像素子に用いられるカラーフィルタとして有用である。